(57)【要約】  薄く、かつ、光学パターンを投影できる光照射装置、および、この光照射装置を用いるセンサーの提供を課題とする。面内に複数の光射出部を有する発光素子と、液晶光学素子とを有し、液晶光学素子は液晶組成物を用いて形成された光学異方性層を備え、光学異方性層は、液晶化合物由来の光学軸の向きが面内の少なくとも一方向に沿って連続的に回転しながら変化している液晶配向パターンを有し、液晶化合物由来の光学軸の向きが面内で１８０°回転する長さを１周期とした際に、１周期の長さが異なる領域を有する光照射装置により、課題を解決する。
2019203357.tif 000002
【特許請求の範囲】
【請求項１】
面内に複数の光射出部を有する発光素子と、
液晶光学素子と、を有する光照射装置であって、
前記液晶光学素子は液晶化合物を含む液晶組成物を用いて形成された光学異方性層を有し、
前記光学異方性層は、前記液晶化合物由来の光学軸の向きが面内の少なくとも一方向に沿って連続的に回転しながら変化している液晶配向パターンを有し、前記液晶化合物由来の光学軸の向きが面内で１８０°回転する長さを１周期とした際に、前記液晶配向パターンにおける前記１周期の長さが異なる領域を有する、光照射装置。
【請求項２】
前記液晶配向パターンにおける前記液晶化合物由来の光学軸の向きが連続的に回転しながら変化する前記一方向に向かって、前記液晶配向パターンの前記１周期が、漸次、短くなる、請求項１に記載の光照射装置。
【請求項３】
前記液晶光学素子が、入射した光を屈折して透過させる透過型の光学素子である、請求項１または２に記載の光照射装置。
【請求項４】
前記光学異方性層の前記液晶配向パターンが、前記液晶化合物由来の光学軸の向きが連続的に回転しながら変化する前記一方向を、内側から外側に向かう同心円状に有する、同心円状のパターンである、請求項３に記載の光照射装置。
【請求項５】
前記光学異方性層の前記液晶配向パターンにおいて、前記一方向に向かう前記液晶化合物由来の光学軸の向きの回転方向が、全ての前記一方向で同方向である、請求項３または４に記載の光照射装置。
【請求項６】
前記光学異方性層が、コレステリック液晶相を固定してなるコレステリック液晶層である、請求項１または２に記載の光照射装置。
【請求項７】
前記液晶配向パターンにおける前記液晶化合物由来の光学軸の向きが連続的に回転しながら変化する方向が、一方向である、請求項６に記載の光照射装置。
【請求項８】
前記発光素子の各光射出部から射出され、前記液晶光学素子のコレステリック液晶層で反射された複数の光を、前記コレステリック液晶層の面方向の中心から外方向に向かって発散させる、または、前記コレステリック液晶層の面方向の中心に集束させる、レンズ素子を有する、請求項６または７に記載の光照射装置。
【請求項９】
前記発光素子と前記液晶光学素子との間に、レンズ機能を有する小領域を二次元的に配列したレンズアレイを有する、請求項１〜８のいずれか１項に記載の光照射装置。
【請求項１０】
前記レンズアレイにおける１つの前記小領域が、前記発光素子の１つの前記光射出部に対応する、請求項９に記載の光照射装置。
【請求項１１】
前記レンズアレイの前記小領域が、液晶化合物を含む液晶組成物を用いて形成され、前記液晶化合物由来の光学軸の向きが面内の少なくとも一方向に沿って連続的に回転しながら変化している液晶配向パターンを有し、前記液晶配向パターンは、前記液晶化合物由来の光学軸の向きが連続的に回転しながら変化する前記一方向を、内側から外側に向かう同心円状に有する、同心円状のパターンであり、
前記レンズアレイは、前記同心円状のパターンを有する前記小領域を、二次元的に配列した液晶レンズアレイである、請求項９または１０に記載の光照射装置。
【請求項１２】
前記発光素子と、前記液晶光学素子との間に、位相差板を有する、請求項１〜１１のいずれか１項に記載の光照射装置。
【請求項１３】
前記位相差板がλ／４板である、請求項１２に記載の光照射装置。
【請求項１４】
光の進行方向の前記位相差板よりも上流に、偏光子を有する、請求項１２または１３に記載の光照射装置。
【請求項１５】
前記発光素子が赤外線を射出する、請求項１〜１４のいずれか１項に記載の光照射装置。
【請求項１６】
前記発光素子が垂直共振器面発光レーザである、請求項１〜１５のいずれか１項に記載の光照射装置。
【請求項１７】
前記発光素子がフォトニック結晶レーザである、請求項１〜１５のいずれか１項に記載の光照射装置。
【請求項１８】
前記発光素子の前記光射出部が、ビーム広がり角が３°以内の光を射出する、請求項１〜１７のいずれか１項に記載の光照射装置。
【請求項１９】
光の進行方向の前記液晶光学素子よりも下流に、回折光学素子を有する、請求項１〜１８のいずれか１項に記載の光照射装置。
【請求項２０】
前記回折光学素子が、回折方向が異なる複数の回折素子を有する、請求項１９に記載の光照射装置。
【請求項２１】
前記回折光学素子が、液晶化合物を含む液晶組成物を用いて形成され、前記液晶化合物由来の光学軸の向きが面内の少なくとも一方向に沿って連続的に回転しながら変化している液晶配向パターンを有する液晶回折素子を有する、請求項１９または２０に記載の光照射装置。
【請求項２２】
前記回折光学素子が、前記液晶回折素子と位相差板とを有する、請求項２１に記載の光照射装置。
【請求項２３】
前記位相差板がλ／４板である、請求項２２に記載の光照射装置。
【請求項２４】
請求項１〜２３のいずれか１項に記載の光照射装置と、受光素子と、を有するセンサー。
【発明の詳細な説明】
【技術分野】
【０００１】
本発明は、光源から射出された光の方向を制御する光学素子を用いる光照射装置、および、この光照射装置を用いるセンサーに関する。
【背景技術】
【０００２】
光学パターンの投影は光学３次元（３Ｄ）マッピングのように広く用いられている。
例えば、スマートフォンなどのモバイル電子機器では、光学パターンの投影によって、照射の顔認証を行っている。具体的には、使用者の顔に多数の点光源から射出した光ビーム光学パターンを投影して、顔からの反射光を受光素子で受光する。受光素子が受光して得られた光学像を処理して、投影した光学パターンと比較することにより、使用者の顔を認証する。
このような光学パターンを投影するセンサーには、検出する物体に光を照射するために、小型の光照射装置が利用されている。【０００３】
特許文献１に示されるように、小型の光照射装置は、一例として、面内に複数の光射出部を備えた光源から射出した光を、レンズで異なる方向へ配光し、光学パターンを形成している。形成した光学パターンを回折光学素子で異なる方向に複製することにより、広い範囲に光学パターンを投影する。【０００４】
ところで、特許文献１では、光照射装置を小型化するために、一例として、複数の光射出部を備える面光源に、ＶＣＳＥＬ（Vertical-cavity surface-emitting laser、垂直共振器面発光レーザー）を用いている。
しかしながら、スマートフォンなどのモバイル電子機器はさらなる薄型化が望まれている。【０００５】
この問題を解決するために、特許文献２に記載される光学式光ガイド素子が知られている。特許文献２に記載される光学式光ガイド素子では、入射した光を、光の入射方向に対し、約４５°の角度で配置された第１の反射面で反射し、光の進行方向を入射方向と直交する方向に変換し、さらに第１の反射面と平行に配置された第２の反射面で光を反射して、光学式光ガイド素子から光を出力する構成により、薄型化を図っている。
【先行技術文献】
【特許文献】
【０００６】
【特許文献１】米国特許出願公開第２０１４／０３７６０９２号明細書
【特許文献２】特表２０１８−５００５８９号公報
【発明の概要】
【発明が解決しようとする課題】
【０００７】
このように、従来の小型の光照射装置では、装置の薄型化を図るために、例えば、反射面を約４５°の角度で平行に配置する光ガイドを構成する必要がある。そのため、装置の構成が複雑になってしまい、さらに薄型化も十分ではない。
また、従来の小型の光照射装置では、異なる方向へ光を配光するレンズの厚さが厚いため、薄型化を妨げる要因の一つとなっている。【０００８】
本発明の目的は、このような従来技術の問題点を解決することにあり、薄く、かつ、光学パターンを投影できる光照射装置、および、この光照射装置を用いるセンサーを提供することにある。
【課題を解決するための手段】
【０００９】
この課題を解決するために、本発明の光学素子は、以下の構成を有する。
［１］  面内に複数の光射出部を有する発光素子と、
液晶光学素子と、を有する光照射装置であって、
液晶光学素子は液晶化合物を含む液晶組成物を用いて形成された光学異方性層を有し、
光学異方性層は、液晶化合物由来の光学軸の向きが面内の少なくとも一方向に沿って連続的に回転しながら変化している液晶配向パターンを有し、液晶化合物由来の光学軸の向きが面内で１８０°回転する長さを１周期とした際に、液晶配向パターンにおける１周期の長さが異なる領域を有する、光照射装置。
［２］  液晶配向パターンにおける液晶化合物由来の光学軸の向きが連続的に回転しながら変化する一方向に向かって、液晶配向パターンの１周期が、漸次、短くなる、［１］に記載の光照射装置。
［３］  液晶光学素子が、入射した光を屈折して透過させる透過型の光学素子である、［１］または［２］に記載の光照射装置。
［４］  光学異方性層の液晶配向パターンが、液晶化合物由来の光学軸の向きが連続的に回転しながら変化する一方向を、内側から外側に向かう同心円状に有する、同心円状のパターンである、［３］に記載の光照射装置。
［５］  光学異方性層の液晶配向パターンにおいて、一方向に向かう液晶化合物由来の光学軸の向きの回転方向が、全ての一方向で同方向である、［３］または［４］に記載の光照射装置。
［６］  光学異方性層が、コレステリック液晶相を固定してなるコレステリック液晶層である、［１］または［２］に記載の光照射装置。
［７］  液晶配向パターンにおける液晶化合物由来の光学軸の向きが連続的に回転しながら変化する方向が、一方向である、［６］に記載の光照射装置。
［８］  発光素子の各光射出部から射出され、液晶光学素子のコレステリック液晶層で反射された複数の光を、コレステリック液晶層の面方向の中心から外方向に向かって発散させる、または、コレステリック液晶層の面方向の中心に集束させる、レンズ素子を有する、［６］または［７］に記載の光照射装置。
［９］  発光素子と液晶光学素子との間に、レンズ機能を有する小領域を二次元的に配列したレンズアレイを有する、［１］〜［８］のいずれかに記載の光照射装置。
［１０］  レンズアレイにおける１つの小領域が、発光素子の１つの光射出部に対応する、［９］に記載の光照射装置。
［１１］  レンズアレイの小領域が、液晶化合物を含む液晶組成物を用いて形成され、液晶化合物由来の光学軸の向きが面内の少なくとも一方向に沿って連続的に回転しながら変化している液晶配向パターンを有し、液晶配向パターンは、液晶化合物由来の光学軸の向きが連続的に回転しながら変化する一方向を、内側から外側に向かう同心円状に有する、同心円状のパターンであり、
レンズアレイは、同心円状のパターンを有する小領域を、二次元的に配列した液晶レンズアレイである、［９］または［１０］に記載の光照射装置。
［１２］  発光素子と、液晶光学素子との間に、位相差板を有する、［１］〜［１１］のいずれかに記載の光照射装置。
［１３］  位相差板がλ／４板である、［１２］に記載の光照射装置。
［１４］  光の進行方向の位相差板よりも上流に、偏光子を有する、［１２］または［１３］に記載の光照射装置。
［１５］  発光素子が赤外線を射出する、［１］〜［１４］のいずれかに記載の光照射装置。
［１６］  発光素子が垂直共振器面発光レーザである、［１］〜［１５］のいずれかに記載の光照射装置。
［１７］  発光素子がフォトニック結晶レーザである、［１］〜［１５］のいずれかに記載の光照射装置。
［１８］  発光素子の光射出部が、ビーム広がり角が３°以内の光を射出する、［１］〜［１７］のいずれかに記載の光照射装置。
［１９］  光の進行方向の液晶光学素子よりも下流に、回折光学素子を有する、［１］〜［１８］のいずれかに記載の光照射装置。
［２０］  回折光学素子が、回折方向が異なる複数の回折素子を有する、［１９］に記載の光照射装置。
［２１］  回折光学素子が、液晶化合物を含む液晶組成物を用いて形成され、液晶化合物由来の光学軸の向きが面内の少なくとも一方向に沿って連続的に回転しながら変化している液晶配向パターンを有する液晶回折素子を有する、［１９］または［２０］に記載の光照射装置。
［２２］  回折光学素子が、液晶回折素子と位相差板とを有する、［２１］に記載の光照射装置。
［２３］  位相差板がλ／４板である、［２２］に記載の光照射装置。
［２４］  ［１］〜［２３］のいずれかに記載の光照射装置と、受光素子と、を有するセンサー。
【発明の効果】
【００１０】
本発明の光照射装置は、薄く、かつ、目的とする光学パターンを投影することができる。また、この光照射装置を用いる本発明のセンサーは、薄型かつ装置構成が簡易である。
【図面の簡単な説明】
【００１１】
【図１】図１は、本発明の光照射装置の一例を概念的に示す図である。
【図２】図２は、液晶光学素子の一例を概念的に示す図である。
【図３】図３は、図２に示す液晶光学素子の光学異方性層を概念的に示す図である。
【図４】図４は、図２に示す液晶光学素子の光学異方性層の平面図である。
【図５】図５は、図２に示す液晶光学素子の光学異方性層の作用を示す概念図である。
【図６】図６は、図２に示す液晶光学素子の光学異方性層の作用を示す概念図である。
【図７】図７は、図２に示す液晶光学素子の配向膜を露光する露光装置の一例を概念的に示す図である。
【図８】図８は、液晶光学素子の光学異方性層の別の例の平面図である。
【図９】図９は、図８に示す光学異方性層を形成する配向膜を露光する露光装置の一例を概念的に示す図である。
【図１０】図１０は、液晶光学素子の光学異方性層の別の例の平面図である。
【図１１】図１１は、発光素子の一例を示す平面図である。
【図１２】図１２は、発光素子の別の例の平面図である。
【図１３】図１３は、本発明の光照射装置の別の例を示す図である。
【図１４】図１４は、本発明の光照射装置の別の例を示す図である。
【図１５】図１５は、本発明の光照射装置の別の例を示す図である。
【図１６】図１６は、レンズアレイの一例を示す図である。
【図１７】図１７は、レンズアレイの別の例を示す図である。
【図１８】図１８は、レンズアレイと発光素子の配置の一例を示す平面図である。
【図１９】図１９は、液晶レンズアレイの一例を示す図である。
【図２０】図２０は、本発明の光照射装置の別の例を示す図である。
【図２１】図２１は、本発明の光照射装置の作用を示す概念図である。
【図２２】図２２は、本発明の光照射装置の作用を示す概念図である。
【図２３】図２３は、本発明の光照射装置の作用を示す概念図である。
【図２４】図２４は、本発明のセンサーの一例を示す図である。
【図２５】図２５は、光学異方性層の別の例を概念的に示す図である。
【図２６】図２６は、本発明の光照射装置の別の例を示す図である。
【図２７】図２７は、本発明の光照射装置の別の例を示す図である。
【図２８】図２８は、本発明の光照射装置の別の例を示す図である。
【図２９】図２９は、本発明の光照射装置の別の例を示す図である。
【図３０】図３０は、コレステリック液晶層の作用を説明するための概念図である。
【発明を実施するための形態】
【００１２】
以下、本発明の光照射装置およびセンサーについて、添付の図面に示される好適実施例を基に詳細に説明する。
【００１３】
本明細書において「〜」を用いて表される数値範囲は、「〜」の前後に記載される数値を下限値および上限値として含む範囲を意味する。
本明細書において、「（メタ）アクリレート」は、「アクリレートおよびメタクリレートのいずれか一方または双方」の意味で使用される。
本明細書において、「同一」は、技術分野で一般的に許容される誤差範囲を含むものとする。また、本明細書において、「全部」、「いずれも」および「全面」などというとき、１００％である場合のほか、技術分野で一般的に許容される誤差範囲を含み、例えば９９％以上、９５％以上、または９０％以上である場合を含むものとする。
【００１４】
本明細書において、可視光は、電磁波のうち、ヒトの目で見える波長の光であり、３８０〜７８０ｎｍの波長域の光を示す。非可視光は、３８０ｎｍ未満の波長域および７８０ｎｍを超える波長域の光である。
また、これに限定されるものではないが、可視光のうち、４２０〜４９０ｎｍの波長域の光は青色光であり、４９５〜５７０ｎｍの波長域の光は緑色光であり、６２０〜７５０ｎｍの波長域の光は赤色光である。さらに、これに限定されるものではないが、非可視光のうち、紫外線（紫外光）とは、３８０ｎｍ未満で２００ｎｍ以上の波長域の光であり、赤外線（赤外光）とは７８０ｎｍ超で１２０００ｎｍ以下の波長域の光である。
【００１５】
本明細書において、Ｒｅ（λ）は、波長λにおける面内のレタデーションを表す。特に記載がないときは、波長λは、５５０ｎｍとする。
本明細書において、Ｒｅ（λ）は、ＡｘｏＳｃａｎ（Ａｘｏｍｅｔｒｉｃｓ社製）において、波長λで測定した値である。ＡｘｏＳｃａｎにて平均屈折率（（ｎｘ＋ｎｙ＋ｎｚ）／３）と膜厚（ｄ（μｍ））を入力することにより、
遅相軸方向（°）
Ｒｅ（λ）＝Ｒ０（λ）
が算出される。
なお、Ｒ０（λ）は、ＡｘｏＳｃａｎで算出される数値として表示されるものであるが、Ｒｅ（λ）を意味している。
【００１６】
本発明の光照射装置は、面内に複数の光射出部を有する発光素子と、液晶光学素子と、を有し、液晶光学素子は液晶化合物を含む液晶組成物を用いて形成された光学異方性層を備え、光学異方性層は、液晶化合物由来の光学軸の向きが面内の少なくとも一方向に沿って連続的に回転しながら変化している液晶配向パターンを有する。
また、本発明の液晶光学素子は、光学異方性層の液晶配向パターンにおいて、液晶化合物由来の光学軸の向きが面内で１８０°回転する長さを１周期とした際に、液晶配向パターンにおける１周期の長さが異なる領域を有する。
本発明の光照射装置において、液晶光学素子は、１の態様では光を屈折して透過し、第２の態様では所定の光を反射する。後に詳述するが、本発明の光照射装置は、液晶光学素子の光学異方性層が、このような液晶配向パターンを有することにより、第１の態様では、入射して透過する光の角度を面内で変えることができる。また、第２の態様では、入射して反射する光を、鏡面反射とは異なる角度で反射できる。
【００１７】
［光照射装置の第１の態様］
図１に、本発明の光照射装置の第１の態様の一例を概念的に示す。
図示例の第１の態様の光照射装置１００は、液晶光学素子１０と、発光素子１１０とを有する。
【００１８】
光照射装置１００において、液晶光学素子１０は、図１に示すように、発光素子１１０の光の射出側に配置される。
図１に示す光照射装置１００では、発光素子１１０と液晶光学素子１０との間は、空間（空気層）になっている。なお、この際には、発光素子１１０と液晶光学素子１０との間の空間は、液晶光学素子１０が、発光素子１１０が射出する光の角度から外れないようにするのが好ましい。
しかしながら、本発明の光照射装置は、これに制限はされず、発光素子１１０と液晶光学素子１０とは、間に設けられた貼合層によって固定してもよい。本発明において、貼合層は、貼り合わせの対象となる物同士を貼り合わせられる層であれば、公知の各種の材料からなるものが利用可能である。従って、貼合層は、貼り合わせる際には流動性を有し、その後、固体になる、接着剤からなる層でも、貼り合わせる際にゲル状（ゴム状）の柔らかい固体で、その後もゲル状の状態が変化しない、粘着剤からなる層でも、接着剤と粘着剤との両方の特徴を持った材料からなる層でもよい。すなわち、貼合層は、光学透明接着剤（ＯＣＡ（Optical Clear Adhesive））、光学透明両面テープ、ならびに、紫外線硬化型樹脂等の、光学装置および光学素子等でシート状物の貼り合わせに用いられる公知のものを用いればよい。あるいは、貼合層で貼り合わせるのではなく、枠体または治具等で保持して、本発明の光照射装置を構成してもよい。
【００１９】
＜液晶光学素子＞
図２に、本発明の液晶光学素子の一例を概念的に示す。
図示例の液晶光学素子１０は、支持体２０、配向膜２４および光学異方性層２６を有する。
上述のように、液晶光学素子１０は、液晶化合物を含む組成物を用いて形成された、液晶化合物由来の光学軸が回転する所定の液晶配向パターンを有する。図示例の液晶光学素子１０は、光学異方性層２６が、液晶化合物を含む組成物を用いて形成され、この液晶配向パターンを有する。
【００２０】
なお、図示例の液晶光学素子１０は、支持体２０を有しているが、本発明の液晶光学素子は、支持体２０を有さなくてもよい。例えば、図２に示す構成から、支持体２０を剥離して、配向膜２４および光学異方性層２６のみで液晶光学素子を構成してもよい。さらに、図２に示す構成から、支持体２０および配向膜２４を剥離して、光学異方性層２６のみで、液晶光学素子を構成してもよい。
本発明の光照射装置は、後述する第２の態様も含めて、複数の液晶光学素子を有しても良い。本発明の光照射装置が、複数の液晶光学素子を積層する場合には、支持体２０および／または配向膜２４を有する液晶光学素子と、支持体２０および／または配向膜２４を有さない液晶光学素子とが、混在してもよい。
【００２１】
すなわち、本発明の光照射装置１００において、液晶光学素子は、液晶化合物を含む組成物を用いて形成された光学異方性層を有し、光学異方性層が、液晶化合物由来の光学軸の向きが面内の少なくとも一方向に沿って連続的に回転しながら変化している液晶配向パターンを有し、光学異方性層の液晶配向パターンにおいて、液晶化合物由来の光学軸の向きが面内で１８０°回転する長さを１周期とした際に、液晶配向パターンにおける１周期の長さが異なる領域を有するものであれば、各種の層構成が利用可能である。
【００２２】
＜＜支持体＞＞
上述のように、液晶光学素子１０は、支持体２０、配向膜２４および光学異方性層２６を有する。
液晶光学素子１０において、支持体２０は、配向膜２４および光学異方性層２６を支持するものである。
【００２３】
支持体２０は、配向膜２４および光学異方性層２６を支持できるものであれば、各種のシート状物（フィルム、板状物）が利用可能である。
支持体２０としては、透明支持体が好ましく、ポリメチルメタクリレート等のポリアクリル系樹脂フィルム、セルローストリアセテート等のセルロース系樹脂フィルム、シクロオレフィンポリマー系フィルム、ポリエチレンテレフタレート（ＰＥＴ）、ポリカーボネート、および、ポリ塩化ビニル等を挙げることができる。シクロオレフィンポリマー系フィルムとしては、一例として、ＪＳＲ社製の商品名「アートン」、および、日本ゼオン社製の商品名「ゼオノア」等が例示される。
支持体は、可撓性のフィルムに限らず、ガラス基板等の非可撓性の基板であってもよい。
【００２４】
支持体２０の厚さには、制限はなく、液晶光学素子１０の用途および支持体２０の形成材料等に応じて、配向膜２４および光学異方性層２６を保持できる厚さを、適宜、設定すればよい。
支持体２０の厚さは、１〜１０００μｍが好ましく、３〜２５０μｍがより好ましく、５〜１５０μｍがさらに好ましい。
【００２５】
支持体２０には、紫外線吸収剤などの添加剤を加える手もよい。支持体２０に紫外線吸収剤として加えることで、液晶光学素子１０の耐光性を向上できる点で好ましい。
【００２６】
＜＜配向膜＞＞
液晶光学素子１０において、支持体２０の表面には配向膜２４が形成される。
配向膜２４は、液晶光学素子１０の光学異方性層２６を形成する際に、液晶化合物３０を所定の液晶配向パターンに配向するための配向膜である。
【００２７】
後述するが、液晶光学素子１０において、光学異方性層２６は、液晶化合物３０に由来する光学軸３０Ａ（図４参照）の向きが、面内の一方向（後述する矢印Ｘ方向）に沿って連続的に回転しながら変化している液晶配向パターンを有する。従って、液晶光学素子１０の配向膜２４は、光学異方性層２６が、この液晶配向パターンを形成できるように形成される。
以下の説明では、『光学軸３０Ａの向きが回転』を単に『光学軸３０Ａが回転』とも言う。
【００２８】
配向膜２４は、公知の各種のものが利用可能である。
例えば、ポリマーなどの有機化合物からなるラビング処理膜、無機化合物の斜方蒸着膜、マイクログルーブを有する膜、ならびに、ω−トリコサン酸、ジオクタデシルメチルアンモニウムクロライドおよびステアリル酸メチルなどの有機化合物のラングミュア・ブロジェット法によるＬＢ（Langmuir-Blodgett：ラングミュア・ブロジェット）膜を累積させた膜、等が例示される。
【００２９】
ラビング処理による配向膜は、ポリマー層の表面を紙または布で一定方向に数回こすることにより形成できる。
配向膜に使用する材料としては、ポリイミド、ポリビニルアルコール、特開平９−１５２５０９号公報に記載された重合性基を有するポリマー、特開２００５−９７３７７号公報、特開２００５−９９２２８号公報、および、特開２００５−１２８５０３号公報記載の配向膜等の形成に用いられる材料が好ましく例示される。
【００３０】
液晶光学素子１０において、配向膜２４は、光配向性の素材に偏光または非偏光を照射して配向膜とした、いわゆる光配向膜が好適に利用される。すなわち、本発明の液晶光学素子１０においては、配向膜として、支持体２０上に、光配向材料を塗布して形成した光配向膜が、好適に利用される。
偏光の照射は、光配向膜に対して、垂直方向または斜め方向から行うことができ、非偏光の照射は、光配向膜に対して、斜め方向から行うことができる。
【００３１】
本発明に利用可能な光配向膜に用いられる光配向材料としては、例えば、特開２００６−２８５１９７号公報、特開２００７−７６８３９号公報、特開２００７−１３８１３８号公報、特開２００７−９４０７１号公報、特開２００７−１２１７２１号公報、特開２００７−１４０４６５号公報、特開２００７−１５６４３９号公報、特開２００７−１３３１８４号公報、特開２００９−１０９８３１号公報、特許第３８８３８４８号公報および特許第４１５１７４６号公報に記載のアゾ化合物、特開２００２−２２９０３９号公報に記載の芳香族エステル化合物、特開２００２−２６５５４１号公報および特開２００２−３１７０１３号公報に記載の光配向性単位を有するマレイミドおよび／またはアルケニル置換ナジイミド化合物、特許第４２０５１９５号および特許第４２０５１９８号に記載の光架橋性シラン誘導体、特表２００３−５２０８７８号公報、特表２００４−５２９２２０号公報および特許第４１６２８５０号に記載の光架橋性ポリイミド、光架橋性ポリアミドおよび光架橋性エステル、ならびに、特開平９−１１８７１７号公報、特表平１０−５０６４２０号公報、特表２００３−５０５５６１号公報、国際公開第２０１０／１５０７４８号、特開２０１３−１７７５６１号公報および特開２０１４−１２８２３号公報に記載の光二量化可能な化合物、特にシンナメート化合物、カルコン化合物およびクマリン化合物等が、好ましい例として例示される。
中でも、アゾ化合物、光架橋性ポリイミド、光架橋性ポリアミド、光架橋性エステル、シンナメート化合物、および、カルコン化合物は、好適に利用される。
【００３２】
配向膜２４の厚さには、制限はなく、配向膜２４の形成材料に応じて、必要な配向機能を得られる厚さを、適宜、設定すればよい。
配向膜２４の厚さは、０．０１〜５μｍが好ましく、０．０５〜２μｍがより好ましい。
【００３３】
配向膜の形成方法には、制限はなく、配向膜の形成材料に応じた公知の方法が、各種、利用可能である。一例として、配向膜を支持体２０の表面に塗布して乾燥させた後、配向膜をレーザ光によって露光して、配向パターンを形成する方法が例示される。
【００３４】
図７に、配向膜２４を露光して、上述した配向パターンを形成する露光装置の一例を、概念的に示す。
図７に示す露光装置６０は、レーザ６２を備えた光源６４と、レーザ６２が射出したレーザ光Ｍを光線ＭＡおよびＭＢの２つに分離するビームスプリッター６８と、分離された２つの光線ＭＡおよびＭＢの光路上にそれぞれ配置されたミラー７０Ａおよび７０Ｂと、λ／４板７２Ａおよび７２Ｂと、を備える。
なお、図示は省略するが、光源６４は直線偏光Ｐ0を射出する。λ／４板７２Ａは、直線偏光Ｐ0（光線ＭＡ）を右円偏光ＰRに、λ／４板７２Ｂは直線偏光Ｐ0（光線ＭＢ）を左円偏光ＰLに、それぞれ変換する。
【００３５】
配向パターンを形成される前の配向膜２４を有する支持体２０が露光部に配置され、２つの光線ＭＡと光線ＭＢとを配向膜２４上において交差させて干渉させ、その干渉光を配向膜２４に照射して露光する。
この際の干渉により、配向膜２４に照射される光の偏光状態が干渉縞状に周期的に変化するものとなる。これにより、配向膜２４において、配向状態が周期的に変化する配向パターンが得られる。
露光装置６０においては、２つの光線ＭＡおよびＭＢの交差角αを変化させることにより、配向パターンの周期を調節できる。すなわち、露光装置６０においては、交差角αを調節することにより、液晶化合物３０に由来する光学軸３０Ａが一方向に沿って連続的に回転する配向パターンにおいて、光学軸３０Ａが回転する１方向における、光学軸３０Ａが１８０°回転する１周期の長さ（後述する１周期Λ）を調節できる。
このような配向状態が周期的に変化した配向パターンを有する配向膜上に、光学異方性層を形成することにより、後述するように、液晶化合物３０に由来する光学軸３０Ａが一方向に向かって連続的に回転する液晶配向パターンを有する、光学異方性層２６を形成できる。
また、λ／４板７２Ａおよび７２Ｂの光学軸を各々９０°回転することにより、光学軸３０Ａの回転方向を逆にすることができる。
【００３６】
なお、本発明の液晶光学素子において、配向膜は、好ましい態様として設けられるものであり、必須の構成要件ではない。
例えば、支持体２０をラビング処理する方法、支持体２０をレーザ光等で加工する方法等によって、支持体２０に配向パターンを形成することにより、光学異方性層２６等が、液晶化合物３０に由来する光学軸３０Ａの向きが面内の少なくとも一方向に沿って連続的に回転しながら変化している液晶配向パターンを有する構成とすることも、可能である。
【００３７】
＜＜光学異方性層＞＞
液晶光学素子１０において、配向膜２４の表面には、光学異方性層２６が形成される。
なお、図２（および、後述する図５〜図６）においては、図面を簡略化して液晶光学素子１０の構成を明確に示すために、光学異方性層２６は、配向膜の表面の液晶化合物３０（液晶化合物分子）のみを示している。しかしながら、光学異方性層２６は、図３に概念的に示すように、通常の液晶化合物を含む組成物を用いて形成された光学異方性層と同様に、配向された液晶化合物３０が厚さ方向に積み重ねられた構造を有する。
【００３８】
上述のように、液晶光学素子１０において、光学異方性層２６は、液晶化合物を含む組成物を用いて形成されたものである。光学異方性層２６は、面内レタデーションの値をλ／２に設定した場合に、一般的なλ／２板としての機能、すなわち、光学異方性層に入射した光に含まれる互いに直交する２つの直線偏光成分に半波長すなわち１８０°の位相差を与える機能を有している。
【００３９】
光学異方性層２６は、面内において、液晶化合物３０に由来する光学軸３０Ａの向きが、矢印Ｘで示す一方向に連続的に回転しながら変化する液晶配向パターンを有する。
なお、液晶化合物３０に由来する光学軸３０Ａとは、液晶化合物３０において屈折率が最も高くなる軸、いわゆる遅相軸である。例えば、液晶化合物３０が棒状液晶化合物である場合には、光学軸３０Ａは、棒形状の長軸方向に沿っている。
以下の説明では、『矢印Ｘで示す一方向』を単に『矢印Ｘ方向』とも言う。また、以下の説明では、液晶化合物３０に由来する光学軸３０Ａを、『液晶化合物３０の光学軸３０Ａ』または『光学軸３０Ａ』とも言う。
光学異方性層２６において、液晶化合物３０は、それぞれ、矢印Ｘ方向と、この矢印Ｘ方向と直交するＹ方向とに平行な面内に二次元的に配列している。なお、図２、図３、後述する図５〜図６では、Ｙ方向は、紙面に直交する方向となる。
【００４０】
図４に、光学異方性層２６の平面図を概念的に示す。
なお、平面図とは、図２において、液晶光学素子１０を上方から見た図であり、すなわち、液晶光学素子１０を厚さ方向（＝各層（膜）の積層方向）から見た図である。言い換えれば、光学異方性層２６を主面と直交する方向から見た図である。
また、図４では、本発明の液晶光学素子１０の構成を明確に示すために、図２と同様、液晶化合物３０は配向膜２４の表面の液晶化合物３０のみを示している。しかしながら、光学異方性層２６は、厚さ方向には、図３に示されるように、この配向膜２４の表面の液晶化合物３０から、液晶化合物３０が積み重ねられた構造を有するのは、上述のとおりである。
【００４１】
光学異方性層２６は、面内において、液晶化合物３０に由来する光学軸３０Ａの向きが、矢印Ｘ方向に沿って連続的に回転しながら変化する液晶配向パターンを有する。
液晶化合物３０の光学軸３０Ａの向きが矢印Ｘ方向（所定の一方向）に連続的に回転しながら変化しているとは、具体的には、矢印Ｘ方向に沿って配列されている液晶化合物３０の光学軸３０Ａと、矢印Ｘ方向とが成す角度が、矢印Ｘ方向の位置によって異なっており、矢印Ｘ方向に沿って、光学軸３０Ａと矢印Ｘ方向とが成す角度がθからθ＋１８０°あるいはθ−１８０°まで、順次、変化していることを意味する。
なお、矢印Ｘ方向に互いに隣接する液晶化合物３０の光学軸３０Ａの角度の差は、４５°以下であるのが好ましく、１５°以下であるのがより好ましく、より小さい角度であるのがさらに好ましい。
【００４２】
一方、光学異方性層２６を形成する液晶化合物３０は、矢印Ｘ方向と直交するＹ方向、すなわち、光学軸３０Ａが連続的に回転する一方向と直交するＹ方向では、光学軸３０Ａの向きが等しい液晶化合物３０が等間隔で配列されている。
言い換えれば、光学異方性層２６を形成する液晶化合物３０において、Ｙ方向に配列される液晶化合物３０同士では、光学軸３０Ａの向きと矢印Ｘ方向とが成す角度が等しい。
【００４３】
このような光学異方性層２６の液晶化合物３０の液晶配向パターンにおいて、面内で光学軸３０Ａの向きが連続的に回転して変化する矢印Ｘ方向における、液晶化合物３０の光学軸３０Ａが１８０°回転する長さ（距離）を、液晶配向パターンにおける１周期の長さΛとする。以下の説明では、この１周期の長さΛを、１周期Λともいう。言い換えれば、液晶配向パターンにおける１周期Λは、液晶化合物３０の光学軸３０Ａと矢印Ｘ方向とのなす角度がθからθ＋１８０°となるまでの距離により定義される。
すなわち、矢印Ｘ方向に対する角度が等しい２つの液晶化合物３０の、矢印Ｘ方向の中心間の距離を、１周期Λとする。具体的には、図３に示すように、矢印Ｘ方向と光学軸３０Ａの方向とが一致する２つの液晶化合物３０の、矢印Ｘ方向の中心間の距離を、１周期Λとする。
本発明の液晶光学素子１０において、光学異方性層の液晶配向パターンは、この１周期Λを、矢印Ｘ方向すなわち光学軸３０Ａの向きが連続的に回転して変化する一方向に繰り返す。
【００４４】
上述のように光学異方性層において、Ｙ方向に配列される液晶化合物は、光学軸３０Ａと矢印Ｘ方向（液晶化合物３０の光学軸の向きが回転する１方向）とが成す角度が等しい。この光学軸３０Ａと矢印Ｘ方向とが成す角度が等しい液晶化合物３０が、Ｙ方向に配置された領域を、領域Ｒとする。
この場合に、それぞれの領域Ｒにおける面内レタデーション（Ｒｅ）の値は、半波長すなわちλ／２であるのが好ましい。これらの面内レタデーションは、領域Ｒの屈折率異方性に伴う屈折率差Δｎと光学異方性層の厚さとの積により算出される。ここで、光学異方性層における領域Ｒの屈折率異方性に伴う屈折率差とは、領域Ｒの面内における遅相軸の方向の屈折率と、遅相軸の方向に直交する方向の屈折率との差により定義される屈折率差である。すなわち、領域Ｒの屈折率異方性に伴う屈折率差Δｎは、光学軸３０Ａの方向の液晶化合物３０の屈折率と、領域Ｒの面内において光学軸３０Ａに垂直な方向の液晶化合物３０の屈折率との差に等しい。つまり、上記屈折率差Δｎは、液晶化合物の屈折率差に等しい。
【００４５】
このような光学異方性層２６に円偏光が入射すると、光は、屈折され、かつ、円偏光の方向が変換される。
この作用を、図５に概念的に示す。なお、光学異方性層２６は、液晶化合物の屈折率差と光学異方性層の厚さとの積の値がλ／２であるとする。
図５に示すように、光学異方性層２６の液晶化合物の屈折率差と光学異方性層の厚さとの積の値がλ／２の場合に、光学異方性層２６に左円偏光である入射光Ｌ1が入射すると、入射光Ｌ1は、光学異方性層２６を通過することにより１８０°の位相差が与えられて、透過光Ｌ2は、右円偏光に変換される。
また、入射光Ｌ1は、光学異方性層２６を通過する際に、それぞれの液晶化合物３０の光学軸３０Ａの向きに応じて絶対位相が変化する。このとき、光学軸３０Ａの向きは、矢印Ｘ方向に沿って回転しながら変化しているため、光学軸３０Ａの向きに応じて、入射光Ｌ1の絶対位相の変化量が異なる。さらに、光学異方性層２６に形成された液晶配向パターンは、矢印Ｘ方向に周期的なパターンであるため、光学異方性層２６を通過した入射光Ｌ1には、図５に示すように、それぞれの光学軸３０Ａの向きに対応した矢印Ｘ方向に周期的な絶対位相Ｑ１が与えられる。これにより、矢印Ｘ方向に対して逆の方向に傾いた等位相面Ｅ１が形成される。
そのため、透過光Ｌ2は、等位相面Ｅ１に対して垂直な方向に向かって傾くように屈折され、入射光Ｌ1の進行方向とは異なる方向に進行する。このように、左円偏光の入射光Ｌ1は、入射方向に対して矢印Ｘ方向に一定の角度だけ傾いた、右円偏光の透過光Ｌ2に変換される。
【００４６】
一方、図６に概念的に示すように、光学異方性層２６の液晶化合物の屈折率差と光学異方性層の厚さとの積の値がλ／２のとき、光学異方性層２６に右円偏光の入射光Ｌ4が入射すると、入射光Ｌ4は、光学異方性層２６を通過することにより、１８０°の位相差が与えられて、左円偏光の透過光Ｌ5に変換される。
また、入射光Ｌ4は、光学異方性層２６を通過する際に、それぞれの液晶化合物３０の光学軸３０Ａの向きに応じて絶対位相が変化する。このとき、光学軸３０Ａの向きは、矢印Ｘ方向に沿って回転しながら変化しているため、光学軸３０Ａの向きに応じて、入射光Ｌ4の絶対位相の変化量が異なる。さらに、光学異方性層２６に形成された液晶配向パターンは、矢印Ｘ方向に周期的なパターンであるため、光学異方性層２６を通過した入射光Ｌ4は、図６に示すように、それぞれの光学軸３０Ａの向きに対応した矢印Ｘ方向に周期的な絶対位相Ｑ２が与えられる。
ここで、入射光Ｌ4は、右円偏光であるので、光学軸３０Ａの向きに対応した矢印Ｘ方向に周期的な絶対位相Ｑ２は、左円偏光である入射光Ｌ1とは逆になる。その結果、入射光Ｌ4では、入射光Ｌ1とは逆に矢印Ｘ方向に傾斜した等位相面Ｅ２が形成される。
そのため、入射光Ｌ4は、等位相面Ｅ２に対して垂直な方向に向かって傾くように屈折され、入射光Ｌ4の進行方向とは異なる方向に進行する。このように、入射光Ｌ4は、入射方向に対して矢印Ｘ方向とは逆の方向に一定の角度だけ傾いた左円偏光の透過光Ｌ5に変換される。
【００４７】
光学異方性層２６において、複数の領域Ｒの面内レタデーションの値は、半波長であるのが好ましい。特に、波長がλｎｍである入射光に対する光学異方性層２６の複数の領域Ｒの面内レタデーションＲｅ（λ）＝Δｎλ×ｄが下記式（１）に規定される範囲内であるのが好ましい。ここで、Δｎλは、入射光の波長がλｎｍである場合の、領域Ｒの屈折率異方性に伴う屈折率差であり、ｄは、光学異方性層２６の厚さである。
０．７×（λ／２）ｎｍ≦Δｎλ×ｄ≦１．３×（λ／２）ｎｍ・・・（１）
すなわち、光学異方性層２６の複数の領域Ｒの面内レタデーションＲｅ（λ）＝Δｎλ×ｄが式（１）を満たしていれば、光学異方性層２６に入射した光の十分な量の円偏光成分を、矢印Ｘ方向に対して順方向または逆方向に傾いた方向に進行する円偏光に変換することができる。
面内レタデーションＲｅ（λ）＝Δｎλ×ｄは、０．８×（λ／２）ｎｍ≦Δｎλ×ｄ≦１．２×（λ／２）ｎｍがより好ましく、０．９×（λ／２）ｎｍ≦Δｎλ×ｄ≦１．１×（λ／２）ｎｍがさらに好ましい。
【００４８】
また、光学異方性層２６における、複数の領域Ｒの面内レタデーションの値は、上記式（１）の範囲外で用いることもできる。具体的には、Δｎλ×ｄ＜０．７×（λ／２）ｎｍまたは１．３×（λ／２）＜Δｎλ×ｄとすることで、入射光の進行方向と同一の方向に進行する光と、入射光の進行方向とは異なる方向に進行する光に分けることができる。Δｎλ×ｄが０ｎｍまたはλｎｍに近づくと入射光の進行方向と同一の方向に進行する光の成分は増加し、入射光の進行方向とは異なる方向に進行する光の成分は減少する。
【００４９】
ここで、光学異方性層２６に形成された液晶配向パターンの１周期Λを変化させることにより、透過光Ｌ2およびＬ5の屈折の角度を調節できる。具体的には、液晶配向パターンの１周期Λが短いほど、互いに隣接した液晶化合物３０を通過した光同士が強く干渉するため、透過光Ｌ2およびＬ5を大きく屈折させることができる。
さらに、矢印Ｘ方向に沿って回転する、液晶化合物３０の光学軸３０Ａの回転方向を逆方向にすることにより、透過光の屈折の方向を、逆方向にできる。
【００５０】
光学異方性層２６は、棒状液晶化合物または円盤状液晶化合物を含む液晶組成物を硬化してなるものであり、棒状液晶化合物の光学軸または円盤状液晶化合物の光学軸が、上述のように配向された液晶配向パターンを有している。
支持体２０上に配向膜２４を形成し、配向膜２４上に液晶組成物を塗布、硬化することにより、液晶組成物の硬化層からなる光学異方性層２６を得ることができる。なお、いわゆるλ／２板として機能するのは光学異方性層２６であるが、本発明は、支持体２０および配向膜２４を一体的に備えた積層体がλ／２板として機能する態様を含む。
また、光学異方性層２６を形成するための液晶組成物は、棒状液晶化合物または円盤状液晶化合物を含有し、さらに、レベリング剤、配向制御剤、重合開始剤および配向助剤などのその他の成分を含有していてもよい。
【００５１】
光学異方性層２６は、入射光の波長に対して広帯域であるのが好ましく、複屈折率が逆分散となる液晶材料を用いて構成されているのが好ましい。
また、液晶組成物に捩れ成分を付与することにより、および／または、異なる位相差板を積層することにより、入射光の波長に対して光学異方性層を実質的に広帯域にするのも好ましい。例えば、光学異方性層において、捩れ方向が異なる２層の液晶を積層することによって広帯域のパターン化されたλ／２板を実現する方法が特開２０１４−０８９４７６号公報等に示されており、本発明において好ましく使用することができる。
【００５２】
―棒状液晶化合物―
棒状液晶化合物としては、アゾメチン類、アゾキシ類、シアノビフェニル類、シアノフェニルエステル類、安息香酸エステル類、シクロヘキサンカルボン酸フェニルエステル類、シアノフェニルシクロヘキサン類、シアノ置換フェニルピリミジン類、アルコキシ置換フェニルピリミジン類、フェニルジオキサン類、トラン類およびアルケニルシクロヘキシルベンゾニトリル類が好ましく用いられる。以上のような低分子液晶性分子だけではなく、高分子液晶性分子も用いることができる。
【００５３】
棒状液晶化合物を重合によって配向を固定することがより好ましく、重合性棒状液晶化合物としては、Ｍａｋｒｏｍｏｌ．  Ｃｈｅｍ．，  １９０巻、２２５５頁（１９８９年）、Ａｄｖａｎｃｅｄ  Ｍａｔｅｒｉａｌｓ  ５巻、１０７頁（１９９３年）、米国特許４６８３３２７号明細書、同５６２２６４８号明細書、同５７７０１０７号明細書、国際公開第９５／２２５８６号、同９５／２４４５５号、同９７／００６００号、同９８／２３５８０号、同９８／５２９０５号、特開平１−２７２５５１号公報、同６−１６６１６号公報、同７−１１０４６９号公報、同１１−８００８１号公報、および、特願２００１−６４６２７号公報などに記載の化合物を用いることができる。さらに棒状液晶化合物としては、例えば、特表平１１−５１３０１９号公報および特開２００７−２７９６８８号公報に記載のものも好ましく用いることができる。
【００５４】
―円盤状液晶化合物―
円盤状液晶化合物としては、例えば、特開２００７−１０８７３２号公報および特開２０１０−２４４０３８号公報に記載のものを好ましく用いることができる。
なお、光学異方性層に円盤状液晶化合物を用いた場合には、光学異方性層において、液晶化合物３０は厚さ方向に立ち上がっており、液晶化合物に由来する光学軸３０Ａは、円盤面に垂直な軸、いわゆる進相軸として定義される（図２５参照）。
【００５５】
液晶光学素子１０において、光学異方性層２６の膜厚には制限はないが、光照射装置１００の薄型化の観点から、２０μｍ以下が好ましく、１５μｍ以下がより好ましく、１０μｍ以下がさらに好ましく、５μｍ以下が特に好ましい。
【００５６】
図２〜図６に示す液晶光学素子は、光学異方性層の液晶配向パターンにおける液晶化合物３０の光学軸３０Ａは、矢印Ｘ方向のみに沿って、連続して回転している。
しかしながら、本発明は、これに制限はされず、光学異方性層において、液晶化合物３０の光学軸３０Ａが少なくとも一方向に沿って連続して回転するものであれば、各種の構成が利用可能である。
【００５７】
一例として、図８の平面図に概念的に示すような、液晶配向パターンが例示される。図８に示す液晶配向パターンは、液晶化合物３０の光学軸の向きが連続的に回転しながら変化する一方向を、内側から外側に向かう同心円状に有する、同心円状のパターンである、光学異方性層３４が例示される。
言い換えれば、図８に示す光学異方性層３４の液晶配向パターンは、液晶化合物３０の光学軸の向きが連続的に回転しながら変化する一方向が、光学異方性層３４の中心から放射状に設けられた液晶配向パターンである。
【００５８】
なお、図８においても、図４と同様、配向膜の表面の液晶化合物３０のみを示すが、光学異方性層３４においては、図３に示されるように、この配向膜の表面の液晶化合物３０から、液晶化合物３０が積み重ねられた構造を有するのは、上述のとおりである。
また、図８では、図面を簡略化するために、液晶化合物３０のみを示している。図８に示す例では、液晶化合物３０は棒状液晶化合物であり、光学軸の方向は、液晶化合物３０の長手方向に一致する。
【００５９】
光学異方性層３４では、液晶化合物３０の光学軸の向きは、光学異方性層３４の中心から外側に向かう多数の方向、例えば、矢印Ａ1で示す方向、矢印Ａ2で示す方向、矢印Ａ3で示す方向、矢印Ａ4で示す方向…に沿って、連続的に回転しながら変化している。
この液晶配向パターンを有する光学異方性層３４に入射した円偏光は、液晶化合物３０の光学軸の向きが異なる個々の局所的な領域において、それぞれ、絶対位相が変化する。この際に、それぞれの絶対位相の変化量は、円偏光が入射した液晶化合物３０の光学軸の向きに応じて異なる。
【００６０】
光学異方性層３４において、液晶化合物３０の光学軸の回転方向は、全ての方向（一方向）で同じ方向である。図示例では、矢印Ａ1で示す方向、矢印Ａ2で示す方向、矢印Ａ3で示す方向、および、矢印Ａ4で示す方向の全ての方向で、液晶化合物３０の光学軸の回転方向は、反時計回りである。
すなわち、矢印Ａ1と矢印Ａ4とを１本の直線と見なすと、この直線上では、光学異方性層３４の中心で、液晶化合物３０の光学軸の回転方向が逆転する。一例として、矢印Ａ1と矢印Ａ4とが成す直線が、図中右方向（矢印Ａ1方向）に向かうとする。この場合には、液晶化合物３０の光学軸は、最初は、光学異方性層３４の外方向から中心に向かって時計回りに回転し、光学異方性層３４の中心で回転方向が逆転し、その後は、光学異方性層３４の中心から外方向に向かって反時計回りに回転する。
上述のように、液晶化合物３０の光学軸の向きが、一方向に向かって連続的に回転しながら変化する液晶配向パターンを有する光学異方性層（液晶光学素子）では、透過する光の屈折方向は、液晶化合物３０の光学軸の回転方向に依存する。すなわち、この液晶配向パターンでは、液晶化合物３０の光学軸の回転方向が逆の場合には、透過する光の屈折方向は、光学軸が回転する一方向に対して逆方向になる。
【００６１】
従って、このような同心円状の液晶配向パターン、すなわち、放射状に光学軸が連続的に回転して変化する液晶配向パターンを有する光学異方性層３４は、液晶化合物３０の光学軸の回転方向および入射する円偏光の旋回方向に応じて、複数の入射光（光ビーム）を、発散または集束して透過できる。
すなわち、光学異方性層の液晶配向パターンを同心円状とすることにより、液晶光学素子１０は、例えば、凸レンズまたは凹レンズとして機能を発現する。
【００６２】
ここで、光学異方性層の液晶配向パターンを同心円状として、液晶光学素子を凸レンズとして作用させる場合には、液晶配向パターンにおいて光学軸が１８０°回転する１周期Λを、光学異方性層３４の中心から、光学軸が連続的に回転する１方向の外方向に向かって、漸次、短くするのが好ましい。
上述のように、入射方向に対する光の屈折の角度は、液晶配向パターンにおける１周期Λが短いほど、大きくなる。従って、液晶配向パターンにおける１周期Λを、光学異方性層３４の中心から、光学軸が連続的に回転する１方向の外方向に向かって、漸次、短くすることにより、光学異方性層３４による光の集束力を、より向上でき、凸レンズとしての性能を、向上できる。
【００６３】
光学異方性層の液晶配向パターンを同心円状として、液晶光学素子を凹レンズとして作用させる場合にも、同様に、液晶配向パターンにおいて光学軸が１８０°回転する１周期Λを、光学異方性層３４の中心から、光学軸が連続的に回転する方向を逆方向に回転させ、１方向の外方向に向かって、漸次、短くするのが好ましい。
上述のように、入射方向に対する光の屈折の角度は、液晶配向パターンにおける１周期Λが短いほど、大きくなる。従って、液晶配向パターンにおける１周期Λを、光学異方性層３４の中心から、光学軸が連続的に回転する１方向の外方向に向かって、漸次、短くすることにより、光学異方性層３４による光の発散力を、より向上でき、凹レンズとしての性能を、向上できる。
【００６４】
なお、液晶化合物３０の光学軸の向きが、一方向に向かって連続的に回転しながら変化する液晶配向パターンを有する光学異方性層では、光学軸が回転する一方向に対する透過光の屈折方向は、入射する円偏光の旋回方向で逆になる。
従って、同心円状の液晶配向パターンの光学異方性層３４を有する液晶光学素子は、入射する円偏光の旋回方向を選択することにより、液晶光学素子を、凸レンズとしても凹レンズとしても作用させることができる。
【００６５】
本発明において、液晶光学素子を凸レンズまたは凹レンズとして作用させる場合には、下記の式を満たすのが好ましい。
Φ（ｒ）＝（π／λ）［（ｒ2＋ｆ2）1/2−ｆ］
ここで、ｒは同心円の中心からの距離で次式ｒ＝（ｘ2＋ｙ2）1/2で表わされる。ｘ、ｙは面内の位置を表し、（ｘ、ｙ）＝（０、０）は同心円の中心を表す。Φ（ｒ）は中心からの距離ｒにおける光学軸の角度、λは波長、ｆは目的とする焦点距離を表わす。
【００６６】
なお、本発明においては、逆に、同心円状の液晶配向パターンにおける１周期Λを、光学異方性層３４の中心から、光学軸が連続的に回転する１方向の外方向に向かって、漸次、長くしてもよい。
さらに、例えば透過光に光量分布を設けたい場合など、液晶光学素子の用途によって、光学軸が連続的に回転する１方向に向かって、１周期Λを、漸次、変更するのではなく、光学軸が連続的に回転する１方向において、部分的に１周期Λが異なる領域を有する構成も利用可能である。
加えて、本発明の液晶光学素子は、１周期Λが全面的に均一な光学異方性層と、１周期Λが異なる領域を有する光学異方性層とを有してもよい。この点に関しては、図４および後述する図１０に示すような、一方向のみに光学軸が連続的に回転する構成でも、同様である。
【００６７】
図９に、配向膜２４に、このような同心円状の配向パターンを形成する露光装置の一例を概念的に示す。
露光装置８０は、レーザ８２を備えた光源８４と、レーザ８２からのレーザ光ＭをＳ偏光ＭＳとＰ偏光ＭＰとに分割する偏光ビームスプリッター８６と、Ｐ偏光ＭＰの光路に配置されたミラー９０ＡおよびＳ偏光ＭＳの光路に配置されたミラー９０Ｂと、Ｓ偏光ＭＳの光路に配置されたレンズ９２と、偏光ビームスプリッター９４と、λ／４板９６とを有する。
【００６８】
偏光ビームスプリッター８６で分割されたＰ偏光ＭＰは、ミラー９０Ａによって反射されて、偏光ビームスプリッター９４に入射する。他方、偏光ビームスプリッター８６で分割されたＳ偏光ＭＳは、ミラー９０Ｂによって反射され、レンズ９２によって集光されて偏光ビームスプリッター９４に入射する。
Ｐ偏光ＭＰおよびＳ偏光ＭＳは、偏光ビームスプリッター９４で合波されて、λ／４板９６によって偏光方向に応じた右円偏光および左円偏光となって、支持体２０の上の配向膜２４に入射する。
ここで、右円偏光と左円偏光の干渉により、配向膜２４に照射される光の偏光状態が干渉縞状に周期的に変化するものとなる。同心円の内側から外側に向かうにしたがい、左円偏光と右円偏光の交差角が変化するため、内側から外側に向かってピッチが変化する露光パターンが得られる。これにより、配向膜２４において、配向状態が周期的に変化する同心円状の配向パターンが得られる。
【００６９】
この露光装置８０において、液晶化合物３０の光学軸が一方向に沿って連続的に１８０°回転する液晶配向パターンの１周期Λは、レンズ９２の屈折力（レンズ９２のＦナンバー）レンズ９２の焦点距離、および、レンズ９２と配向膜２４との距離等を変化させることで、制御できる。
また、レンズ９２の屈折力（レンズ９２のＦナンバー）を調節することによって、光学軸が連続的に回転する一方向において、液晶配向パターンの１周期の長さΛを変更できる。
具体的には、平行光と干渉させる、レンズ９２で広げる光の広がり角によって、光学軸が連続的に回転する一方向において、液晶配向パターンの１周期の長さΛを変えることができる。より具体的には、レンズ９２の屈折力を弱くすると、平行光に近づくため、液晶配向パターンの１周期の長さΛは、内側から外側に向かって緩やかに短くなり、Ｆナンバーは大きくなる。逆に、レンズ９２の屈折力を強めると、液晶配向パターンの１周期の長さΛは、内側から外側に向かって急に短くなり、Ｆナンバーは小さくなる。
【００７０】
このように、光学軸が連続的に回転する１方向において、光学軸が１８０°回転する１周期Λを変更する構成は、図２〜６に示す、矢印Ｘ方向の一方向のみに液晶化合物３０の光学軸３０Ａが連続的に回転して変化する構成でも、利用可能である。
例えば、液晶配向パターンの１周期Λを、矢印Ｘ方向に向かって、漸次、短くすることにより、矢印のＸ方向にのみ集光するように光を透過する液晶光学素子を得ることができる。また、液晶配向パターンにおいて、矢印Ｘ方向に向かう光学軸３０Ａの回転方向を逆にすることにより、矢印Ｘ方向にのみ発散するように光を透過する液晶光学素子を得ることができる。
なお、入射する円偏光の旋回方向を逆にすることでも、矢印Ｘ方向にのみ発散するように光を透過する液晶光学素子を得ることができる。
【００７１】
さらに、図１０に平面図を概念的に示す光学異方性層３６のように、矢印Ｘ方向の中心を中心線として、線対称に、液晶配向パターンの１周期Λおよび光学軸３０Ａの回転方向を変更してもよい。なお、図１０においても、液晶化合物３０は棒状液晶化合物であり、光学軸の方向は、長手方向に一致する。
例えば、矢印Ｘ方向の中心から矢印Ｘ方向および矢印Ｘ方向とは逆方向に向かって、液晶配向パターンの１周期Λを、漸次、短くし、かつ、中心において、矢印Ｘ方向に向かう光学軸の回転方向を逆転する。図示例においては、光学軸の回転方向は、矢印Ｘ方向に向かって、図中左側から中心までは時計回りで、中心から図中右側では反時計回りである。すなわち、図１０に示す例では、光学軸の回転方向は、中心から矢印Ｘ方向に向かって、および、中心から矢印Ｘ方向と逆方向に向かってでは、共に、反時計回りである。
このような液晶配向パターンを有する光学異方性層３６（液晶光学素子）は、矢印Ｘ方向の中心線を対称に、複数の入射光を集束または発散するレンズとして機能を発現する。
【００７２】
さらに、例えば透過光に光量分布を設けたい場合など、液晶光学素子の用途によって、矢印Ｘ方向に向かって、１周期Λを漸次、変更するのではなく、矢印Ｘ方向において、部分的に１周期Λが異なる領域を有する構成も利用可能である。
なお、光学異方性層において、部分的に１周期Λを変更する方法としては、例えば、図７に示す露光装置６０および図９に示す露光装置８０において部分的に光線の交差角を変更する光学素子を配置する方法、および、集光したレーザー光の偏光方向を任意に変えながら、光配向膜をスキャン露光してパターニングする方法等を利用することができる。
【００７３】
本発明の光照射装置において、液晶光学素子の光学異方性層の液晶配向パターンにおける１周期Λには、制限はなく、光学素子の用途等に応じて、適宜、設定すればよい。
【００７４】
＜発光素子＞
図１１および図１２に、光照射装置１００に用いられる発光素子１１０の一例の平面図を概念的に示す。なお、平面図とは、発光素子１１０を、発光素子１１０の光の射出方向から見た図である。光照射装置１００においては、図４に示す光学異方性層２６の平面図と同じ方向から、発光素子を見た図である。
本発明の光照射装置１００において、発光素子１１０は、面内に複数の光射出部１１２を有するものである。
面内に複数の光射出部１１２を有する発光素子１１０を用いることで、発光素子１１０が射出した光によって、対象物に多数の光のドットによる光学パターン（光線パターン、（光）ドットパターン）を投影することができる。
【００７５】
面内に複数の光射出部１１２を有する発光素子１１０の一例として、ＶＣＳＥＬ（Vertical-Cavity Surface-emitting Laser、垂直共振器面発光レーザ）が好適に例示される。
ＶＣＳＥＬは小型で、低消費電力で、高出力化が可能な光源として知られている。
ＶＣＳＥＬは、基板に対して垂直に光を射出するため、基板面内に複数の光射出部を配置することが可能である。
【００７６】
面内に複数の光射出部を有し、射出する光のビーム広がり角が小さい発光素子として、フォトニック結晶レーザも、好適に例示される。
射出する光のビーム広がり角が小さい発光素子を用いることで、分解能の高い光学パターンを投影することができる。
【００７７】
発光素子１１０の各光射出部１１２が射出する光のビーム広がり角には、制限はないが、小さい方が好ましい。光射出部１１２が射出する光のビーム広がり角が小さい方が、上述したように分解能が高い光学パターンを投影できる。光のビーム広がり角は、射出した光の放射強度最大値から放射強度が最大値の半分になる角度（半値全幅角度）である。
発光素子１１０の各光射出部１１２が射出する光のビーム広がり角は、２０°以下が好ましく、１５°以下がより好ましく、１０°以下がさらに好ましく、５°以下が特に好ましく、３°以下が最も好ましい。
【００７８】
本発明の光照射装置１００においては、図１１の平面図に示すように、発光素子１１０の面内における複数の光射出部１１２は、規則的に配列されていてもよい。
あるいは、本発明の光照射装置１００においては、図１２の平面図に示すように、発光素子１１０の面内における複数の光射出部１１２は、不規則に配置されていてもよい。光射出部１１２を不規則に配置することで、投影する光学パターンが不規則になる。その結果、例えば、本発明の光照射装置１００を物体の形状認証用のセンサー等に利用する場合に、認証精度が向上され好ましい。
【００７９】
本発明の光照射装置１００において、発光素子１１０が射出する光の波長には制限はなく、可視光でも、非可視光でもよい。射出光が可視光である場合には、青色光でも、緑色光でも、赤色光でも、複数の色成分が混ざった光でもよく、白色光でもよい。また、射出光が非可視光である場合には、赤外線でも紫外線でもよい。
一例として、本発明の光照射装置を、センサー用の光照射装置として用いる場合、光照射装置１００の発光素子１１０が射出する光は、人間が視認しにくい、または視認できない赤外線が好ましい。
【００８０】
本発明の光照射装置１００において、発光素子１１０（光射出部１１２）が射出する光の偏光状態に制限はないが、射出する光は偏光であるのが好ましい。中でも、液晶光学素子１０（光学異方性層２６）に入射した光を効率的に配光（屈折（回折））できる観点で、発光素子１１０が射出する光は円偏光であるのがより好ましい。
発光素子１１０が射出する光が直線偏光である場合は、図１３に概念的に示すように、発光素子１１０と液晶光学素子１０との間に、λ／４板等の位相差板１２０を配置するのが好ましい。これにより、発光素子１１０が射出した直線偏光を円偏光に変換して、液晶光学素子１０に入射できる。このように、発光素子１１０が射出する光の偏光状態に応じて、位相差板１２０の位相差を調節することで、発光素子１１０から射出した光を円偏光に変換して用いることができる。
本発明の光照射装置においては、液晶光学素子１０と位相差板１２０とを、および／または、位相差板１２０と発光素子１１０とを、貼合層によって固定してもよい。上述のとおり、本発明において、貼合層は、貼り合わせの対象となる物同士を貼り合わせられる層であれば、公知の各種の材料からなるものが利用可能である。あるいは、貼合層で貼り合わせるのではなく、液晶光学素子１０、位相差板１２０および発光素子１１００の２以上を、枠体および治具等で保持して、本発明の光照射装置を構成してもよい。
【００８１】
本発明の光照射装置において、発光素子１１０が射出する光の偏光状態が無偏光の場合は、図１４に概念的に示すように、発光素子１１０と位相差板１２０との間に、さらに、偏光子１３０を配置してもよい。これにより、発光素子１１０が射出した光の直線偏光成分のみを位相差板１２０に入射して、円偏光を液晶光学素子１０に入射できる。
本発明の光照射装置においては、液晶光学素子１０と位相差板１２０とを、および／または、位相差板１２０と偏光子１３０とを、および／または、偏光子１３０と発光素子１１０とを、貼合層によって固定してもよい。上述のとおり、本発明において、貼合層は、貼り合わせの対象となる物同士を貼り合わせられる層であれば、公知の各種の材料からなるものが利用可能である。あるいは、貼合層で貼り合わせるのではなく、液晶光学素子１０、位相差板１２０、偏光子１３０および発光素子１１０の２以上を、枠体または治具等で保持して、本発明の光照射装置を構成してもよい。
【００８２】
本発明の光照射装置１００は、光学パターンを投影する機能を維持するものであれば、液晶光学素子と発光素子の間に他の光学部材を配置してもよい。
【００８３】
＜レンズアレイ＞
本発明の光照射装置１００は、一例として、図１５に概念的に示すように、発光素子１１０と液晶光学素子１０との間に、凸レンズとしてのレンズ機能を有する小領域を、二次元的に配列したレンズアレイ１４０を配置してもよい。
【００８４】
発光素子１１０の光射出部１１２が射出する光は、ある程度のビーム広がり角を有する場合が多い。これに対し、発光素子１１０と液晶光学素子１０との間に、レンズアレイ１４０を設けることにより、発光素子１１０から射出された光のビーム広がり角を小さくして、指向性を高くすることができる。好ましくは、液晶光学素子１０に入射する光を、平行光（コリメート光）にできる。
上述したように、発光素子１１０から射出された光のビーム広がり角を小さくすることで、分解能の高い光学パターンを投影できる。
【００８５】
レンズアレイ１４０としては、一例として、図１６に概念的に示すレンズアレイ１４０のように、凸レンズとしてのレンズ機能を有する小領域１４２が二次元的に配列したものが例示される。
各小領域１４２は、離間して配置してもよく、接していてもよい。この点に関しては、図１７および図１９に示すレンズアレイも、同様である。
【００８６】
レンズアレイ１４０の小領域１４２は、レンズ機能を有数ものであれば、各種のものが利用可能である。
例えば、図１７に示すレンズアレイ１４０のように、フライアイレンズのような、円形のレンズの一部形状を小領域１４２として二次元的に配列してもよい。
【００８７】
本発明の光照射装置１００において、レンズアレイ１４０は、小領域１４２が、液晶化合物を含む液晶組成物を用いて形成された光学異方性層である、液晶レンズアレイであってもよい。液晶レンズアレイの小領域１４２も、上述した液晶配向パターンを有するのが好ましい。
液晶レンズアレイとしては、具体的には、図１９に概念的に示すような、上述した図８に示される光学異方性層３４と同様の液晶配向パターンを有する小領域１４２を、二次元的に配列したレンズアレイ１４０が例示される。すなわち、この液晶レンズアレイの小領域１４２は、液晶化合物由来の光学軸の向きが面内の少なくとも一方向に沿って連続的に回転しながら変化している液晶配向パターンを有し、液晶配向パターンは、液晶化合物由来の光学軸の向きが連続的に回転しながら変化する一方向を、内側から外側に向かう同心円状に有する、同心円状のパターンを有する。上述したように、この同心円状の液晶配向パターンを有する光学異方性層は、凸レンズまたは凹レンズとして作用する。従って、液晶レンズアレイの小領域１４２は、図８に示した光学異方性層３４と同様のレンズ機能を発現する。
レンズアレイ１４０として液晶レンズアレイを用いることは、本発明の光照射装置１００を薄くする観点で好ましい。
【００８８】
本発明の光照射装置１００においては、発光素子１１０の各光射出部１１２から射出された光のビーム広がり角を小さくする観点で、図１８の平面図に概念的に示すように、レンズアレイ１４０における１つの小領域１４２は、発光素子１１０の１つの光射出部１１２に対応するのが好ましい。すなわち、レンズアレイ１４０を有する本発明の光照射装置１００においては、レンズアレイ１４０における１つの小領域１４２の面内に、発光素子１１０の光射出部１１２を１つ配置するのが好ましい。
また、ビーム広がり角を小さくする観点で、レンズアレイ１４０の面方向において、レンズアレイ１４０の各小領域１４２の焦点位置と、発光素子１１０の光射出部１１２とが、レンズアレイ１４０の面方向で一致するように、レンズアレイ１４０の小領域１４２を配列するの好ましい。レンズアレイ１４０の面方向とは、発光素子１１０の面内方向であり、すなわち、光射出部１１２の配列方向である。
従って、発光素子１１０の光射出部１１２が不規則に配置されている場合は、レンズアレイ１４０の小領域１４２も不規則に配列されるのが好ましい。
【００８９】
＜回折光学素子＞
本発明の光照射装置１００は、一例として、図２０に示すように、発光素子１１０と、液晶光学素子１０と、回折光学素子１４６とを、この順で有していてもよい。
【００９０】
回折光学素子１４６は、発光素子１１０が射出し、液晶光学素子１０を透過した射出方向の異なる複数の光からなる光学パターンを、更に広い角度領域に複製して投影するものである。言い換えれば、回折光学素子１４６は、発光素子１１０が射出した、複数の光からなる光学パターンにおける、１本の光（１本の光ビーム）を分割することで、光学パターンを複製して配列し、更に広い角度領域に投影できるようにするものである。
光学パターンの複製投影は、光学３次元マッピングとして広く利用されている。
このようなマッピングは、１つの物体の表面の３次元形状をその光学像を処理することにより生成する。投影された光学パターンの所望の特性は一般的にアプリケーションに依存するが、典型的に高コントラスト、高い投影効率、および、光学パターンを構成する光束間の強度分布の高い均一性からなる。
【００９１】
投影方法の均一度が低いと、光学像の処理の精度が落ちるために、均一度を高めることが望ましいことから、回折光学素子が一般によく使用される。
しかし、回折光学素子は、いわゆる０次問題を抱えている。０次光線とは入射光の一部であり、投影により回折せず、従って光学システムを通過して投影空間に到達する光線であり強度が大きい。この０次光線の影響を減らすために、例えば米国特許６，５６０，０１９明細書では、第１および第２の格子を有する回折光学素子について記載している。また、米国特許出願公開第２００７／００１９９０９号明細書は、回折光学素子および回折光学素子から出力された０次光線が入射しない位置に設けられた第１の表面を有する画像表示装置について記載している。また、特開２０１４−２０９２３７号公報は、複数の回折素子を用いて０次光線の強度を分散して、強度分布の高い均一性を得る方法について記載している。それ以外にも、光学パターンを投影する方法の改良が要望されている。
【００９２】
本発明の光照射装置１００では、回折光学素子１４６は、液晶回折素子を用いて構成するのが好ましい。液晶回折素子は、上述した液晶光学素子１０と同様に、液晶化合物を含む液晶組成物を用いて形成された光学異方性層を有する。また、この光学異方性層は、同様に、液晶化合物由来の光学軸の向きが面内の少なくとも一方向に沿って連続的に回転しながら変化している液晶配向パターンを有するのが好ましい。
本発明の光照射装置１００では、回折光学素子１４６が、このような液晶回折素子を用いることにより、０次光線および±１次光線の強度を任意に制御することが可能であり、高い強度分布の均一性が得られる。
また、１周期Λが異なる液晶回折素子を重ねることにより、±１次光線の角度を制御できるので、複製投射したパターンが互いに重ならないように、効率的に、広い空間を均一な強度の光で覆うことができる。なお、上述したように、１周期Λとは、液晶配向パターンにおいて、液晶化合物由来の光学軸が１８０°回転する１周期の長さである。
液晶回折素子は、液晶化合物由来の光学軸が回転する一方向（図２〜図６における矢印Ｘ方向）を平行にして重ねてもよく、あるいは、直交させて重ねてもよく、あるいは、斜めに交わるように重ねても良い。すなわち、本発明の光照射装置においては、回折光学素子１４６は、回折方向が異なる複数の回折素子を有してもよい。
これらの組合せで、３次元空間の広い領域を光学パターンで覆うことができる。
【００９３】
また、本発明において、回折光学素子１４６が液晶回折素子を有する場合には、回折光学素子１４６は、液晶回折素子に加え、位相差板を有するのが好ましい。
回折光学素子１４６が、複数の液晶回折素子を重ねて有する場合には、液晶回折素子の間に、位相差板を有するのが好ましい。また、複数の液晶回折素子を重ねて有する場合には、１つの液晶回折素子に、１つの位相差板を組み合わせて用いるのも好ましい。
位相差板は、回折した円偏光を別の偏光状態に変換する。これにより、位相差板を通過した光が、下流の液晶回折素子に入射するときに、±１次光が同じ強度になるようにすることができる。本発明においては、特に断りが無い場合には、上流および下流とは、発光素子１１０が射出した光の進行方向における上流および下流である。
位相差板には制限はなく、液晶回折素子の光学異方性に応じて、適宜、選択すればよいが、λ／４板が好ましい。このときには、円偏光が直線偏光に変換されるので、左右偏光の重ね合わせで表現される直線偏光からの液晶回折光の±１次光線が同じ強度にすることができ、光の強度を均一化できる。
【００９４】
上述のように、液晶回折素子は、光学異方性層を有する。光学異方性層においては、液晶配向パターンの１周期Λの長さにより、透過光が屈折する角度を制御できることは上述の通りである。
また、光学異方性層において、液晶配向パターンの１周期Λの長さが異なる領域を有することで、透過光が屈折する角度を面内で変えられることも、上述の通りである。
【００９５】
なお、本発明の光照射装置１００において、光を分割する回折光学素子１４６は、液晶回折素子を用いるものに制限はされない。
すなわち、本発明において、回折光学素子１４６は、表面レリーフによる回折光学素子、および、回折ホログラムによる回折光学素子等、光学パターンの投影に用いられる公知の回折光学素子（ＤＯＥ（Diffractive Optical Element））が、各種、利用可能である。また、回折光学素子１４６は、各種の市販品を用いてもよい。
【００９６】
＜光照射装置の作用＞
本発明の光照射装置１００は、面内に複数の光射出部１１２を有する発光素子１１０と、液晶光学素子１０と、を有する。
また、液晶光学素子１０は、液晶化合物を含む液晶組成物を用いて形成された光学異方性層２６を有する。本発明において、液晶光学素子１０の光学異方性層２６は、液晶化合物３０に由来する光学軸３０Ａの向きが面内の少なくとも一方向に沿って連続的に回転しながら変化している液晶配向パターンを有し、かつ、面内で液晶配向パターンにおける１周期Λが異なる領域を有する。１周期Λとは、液晶配向パターンにおいて、液晶化合物３０に由来する光学軸３０Ａが１８０°回転する１周期の長さである（図４参照）。
このような本発明の光照射装置１００は、装置を薄型化でき、かつ、目的とする物体に対し所望の光学パターンを投影できる。
【００９７】
以下、図２１〜図２３の概念図を参照して、本発明の光照射装置１００の作用を詳細に説明する。
なお、図２１〜図２３において、光照射装置１００を構成する各部材は、光の進行方向に離間して示すが、各部材は、積層して、貼合層等によって固定してもよいのは上述の通りである。
【００９８】
図２１に示す光照射装置１００は、液晶光学素子１０と、発光素子１１０とを有する。
発光素子１１０は、面内の異なる位置に配置された複数の光射出部１１２から、光１１６を射出する。
発光素子１１０が射出した光１１６は液晶光学素子１０に入射する。上述のように、液晶光学素子１０は、光学異方性層を有する。この光学異方性層は、液晶化合物に由来する光学軸が、少なくとも一方向に向かって連続的に回転する液晶配向パターンを有する。上述のように、このような光学異方性層は、入射した円偏光を、光学軸が回転する一方向に向かって屈折して透過させる。従って、液晶光学素子１０に入射した光１１６は、液晶光学素子１０面内の入射位置に応じて進行方向を変えて、液晶光学素子１０を透過する。
このように、発光素子１１０の面内の異なる位置から射出された光１１６を、異なる方向に進行する光に配光することにより、所望の光学パターンを物体に投影することができる。
また、本発明の光照射装置１００は、発光素子１１０に、支持体、配向膜および光学異方性層からなる液晶光学素子１０を組み合わせただけの構成であるので、特許文献１および特許文献２に記載されるような、光学パターンを投影する従来の光照射装置に比して、大幅に、装置の薄型化を図ることができる。
【００９９】
上述したように、この液晶配向パターンを有する光学異方性層は、円方向の旋回方向および一方向に向かう光学軸の回転方向によって、光の屈折方向が逆になる。従って、本発明の光照射装置１００においては、一例として、図２１（ａ）に示すように、液晶光学素子１０を透過した複数の光（光線）１１６を、外方向に向けて発散してもよいし、図２１（ｂ）に一例として示すように、集束してもよい。
また、本発明の光照射装置１００において、液晶光学素子１０を透過した複数の光は、不規則な方向に進行していてもよい。
【０１００】
本発明の光照射装置１００において、液晶光学素子１０の光学異方性層は、面内において、液晶配向パターンにおける１周期Λの長さが、異なる領域を有する。上述のように、液晶光学素子１０による光の屈折角は、液晶配向パターンにおける１周期Λを短くすることで、大きくできる。
【０１０１】
例えば、液晶光学素子１０が、図８に示すような同心円状の液晶配向パターンの光学異方性層３４を有する場合には、液晶化合物由来の光学軸が回転する一方向（矢印Ａ1方向、矢印Ａ2方向…）において、中心から、外方向に向かって、漸次、１周期Λを短くする。
これにより、液晶光学素子１０（光学異方性層３４）の面方向において、入射した光１１６の屈折は、中心部では小さく、中心から外方向に向かって、漸次、大きくなる。すなわち、この構成では、光学異方性層３４に入射した光は、中心部では入射方向に近い光路で進行し、周辺部に行くにしたがって、入射方向に対する傾きが大きな光路で進行する。
従って、この場合には、一方向に向かう光学軸の回転方向および入射する円偏光の旋回方向に応じて、液晶光学素子１０が、光１１６を外方向に向かって屈折するようにしておくことで、液晶光学素子１０に入射した複数の光（複数の光の光路）を、大きく、外方向に発散させて、光学パターンの投影領域を、広くできる。
【０１０２】
本発明の光照射装置１００においては、発光素子１１０２から射出した光を異なる方向に配光して光学パターンを投影する点を考慮すると、液晶光学素子１０の光学異方性層は、面内に、液晶配向パターンにおける１周期Λが１００μｍ以下の領域を有するのが好ましく、５０μｍ以下の領域を有するのがより好ましく、３０μｍ以下の領域を有するのがさらに好ましい。
なお、液晶配向パターンの精度等を考慮すると、光学異方性層の液晶配向パターンにおける１周期Λは、０．１μｍ以上が好ましい。
【０１０３】
図２２に、本発明の光照射装置の別の例を示す。
図２２に示す光照射装置１００は、発光素子１１０と液晶光学素子１０との間に、さらに、レンズアレイ１４０を有する。上述したように、レンズアレイ４０は、レンズ機能を有する小領域を、二次元的に配列したものである（図１６等参照）。
光照射装置１００がレンズアレイ１４０を備えることにより、発光素子１１０から射出された光１１６のビーム広がり角を小さくできる。
発光素子１１０の面内の異なる位置に配置された複数の光射出部が射出した光１１６は、レンズアレイ１４０を透過することで指向性が高い光１１７となり、その後、液晶光学素子１０に入射する。液晶光学素子１０に入射した複数の光１１７は、液晶光学素子１０面内の入射位置に応じて進行方向を変えて、液晶光学素子１０を透過し、互いに異なる方向に進行する光に配光される。このように、液晶光学素子１０に入射する光のビーム広がり角を小さくし、指向性を高めることにより、分解能の高い光学パターンを投影することができる。
【０１０４】
図２３に、本発明の光照射装置の別の例を示す。
図２３に示す光照射装置１００は、液晶光学素子１０の下流に、さらに、回折光学素子１４６を有する。上述したように、回折光学素子１４６は、複数の光からなる光学パターンにおける各光を分割することで、光学パターンを複製して、更に広い角度領域に投影するものである。
図２３に示す光照射装置１００において、発光素子１１０の光射出部が射出した光１１６は、液晶光学素子１０に入射して、液晶光学素子１０面内の入射位置に応じて進行方向を変えて、液晶光学素子１０を透過し、互いに異なる方向に進行する光に配光される。配光された光が回折光学素子１４６に入射すると、各光が分割されて、すなわち、発光素子１１０が射出した光１１６の光学パターンが複製されて、投影される。
本発明の光照射装置１００が回折光学素子１４６を備えることにより、液晶光学素子１０を透過した光１１８（光学パターン）を更に広い角度領域に複製した光１１９（光学パターン）として投影することができる。
なお、本発明の光照射装置１００は、レンズアレイ１４０および回折光学素子１４６の一方のみを有する構成に制限はされず、両者を有するものであってもよい。
【０１０５】
［光照射装置の第２の態様］
図２６に、本発明の第２の態様の光照射装置の一例を概念的に示す。
図２６に示す本発明の第２の態様の光照射装置１５０は、発光素子１１０と、反射素子１７０と、液晶光学素子５０と、レンズ素子１６０とを有する。
【０１０６】
本発明の第２の態様の光照射装置１５０において、液晶光学素子５０は、上述した液晶光学素子１０と同様に、液晶化合物を含む液晶組成物を用いて形成された光学異方性層を有する。
また、液晶光学素子５０の光学異方性層も、上述した液晶光学素子１０の光学異方性層２６と同様の液晶配向パターンを有する。すなわち、液晶光学素子５０の光学異方性層も、液晶化合物に由来する光学軸が、少なくとも一方向に向かって連続的に回転する液晶配向パターンを有する。さらに、液晶光学素子５０の光学異方性層も、液晶配向パターンにおける１周期Λが異なる領域を有する。１周期Λとは、液晶配向パターンにおいて、液晶化合物３０に由来する光学軸３０Ａが１８０°回転する１周期の長さである（図４参照）。
【０１０７】
ここで、上述した本発明の第１の態様の光照射装置１００において、液晶光学素子１０は、光を透過するものであり、透過する光を屈折させることで、入射した複数の光（複数の光の光路）を発散または集束する。
これに対して、本発明の第２の態様の光照射装置１５０において、液晶光学素子５０の光学異方性層は、コレステリック液晶相を固定してなる、コレステリック液晶層である。従って、光照射装置１５０の液晶光学素子５０は、特定の波長域の特定の旋回方向の円偏光を、選択的に反射する
【０１０８】
図３０に、光照射装置１５０の液晶光学素子５０の構成を概念的に示す。
液晶光学素子５０は、支持体２０と、配向膜２４と、光学異方性層としてのコレステリック液晶層５２とを有する。支持体２０および配向膜２４は、上述の液晶光学素子１０と同様のものである。
【０１０９】
＜コレステリック液晶層＞
コレステリック液晶層５２は、厚さ方向に液晶化合物３０が螺旋状に旋回して積み重ねられた螺旋構造を有し、液晶化合物３０が螺旋状に１回転（３６０°回転）して積み重ねられた構成を螺旋１ピッチとして、螺旋状に旋回する液晶化合物３０が、複数ピッチ、積層された構造を有する。
【０１１０】
コレステリック液晶相は、特定の波長において選択反射性を示すことが知られている。選択反射の中心波長（選択反射中心波長）λは、コレステリック液晶相における螺旋構造のピッチＰ（＝螺旋の周期）に依存し、コレステリック液晶相の平均屈折率ｎとλ＝ｎ×Ｐの関係に従う。そのため、この螺旋構造のピッチを調節することによって、選択反射中心波長を調節することができる。コレステリック液晶相のピッチは、コレステリック液晶層の形成の際、液晶化合物と共に用いるキラル剤の種類、またはその添加濃度に依存するため、これらを調節することによって所望のピッチを得ることができる。
なお、ピッチの調節については富士フイルム研究報告Ｎｏ．５０（２００５年）ｐ．６０−６３に詳細な記載がある。螺旋のセンスおよびピッチの測定法については「液晶化学実験入門」日本液晶学会編  シグマ出版２００７年出版、４６頁、および、「液晶便覧」液晶便覧編集委員会  丸善  １９６頁に記載の方法を用いることができる。
【０１１１】
コレステリック液晶相は、特定の波長において左右いずれかの円偏光に対して選択反射性を示す。反射光が右円偏光であるか左円偏光であるかは、コレステリック液晶相の螺旋の捩れ方向（センス）による。コレステリック液晶相による円偏光の選択反射は、コレステリック液晶相の螺旋の捩れ方向が右の場合は右円偏光を反射し、螺旋の捩れ方向が左の場合は左円偏光を反射する。
なお、コレステリック液晶相の旋回の方向は、コレステリック液晶層を形成する液晶化合物の種類および／または添加されるキラル剤の種類によって調節できる。
【０１１２】
また、選択反射を示す選択反射帯域（円偏光反射帯域）の半値幅Δλ（ｎｍ）は、コレステリック液晶相のΔｎと螺旋のピッチＰとに依存し、Δλ＝Δｎ×Ｐの関係に従う。そのため、選択反射帯域の幅の制御は、Δｎを調節して行うことができる。Δｎは、コレステリック液晶層を形成する液晶化合物の種類およびその混合比率、ならびに、配向固定時の温度により調節できる。
反射波長領域の半値幅は、例えば光照射装置１５０の用途に応じて調節され、一例として１０〜５００ｎｍであればよく、好ましくは２０〜３００ｎｍであり、より好ましくは３０〜１００ｎｍである。
【０１１３】
コレステリック液晶層５２の厚さには、制限はなく、光照射装置１５０の用途、液晶光学素子５０（コレステリック液晶層５２）に要求される光の反射率、および、コレステリック液晶層の形成材料等に応じて、必要な光の反射率が得られる厚さを、適宜、設定すればよい。
【０１１４】
コレステリック液晶層５２は、図４に示すように、面内において、矢印Ｘ方向（所定の一方向）に沿って、液晶化合物３０の光学軸が連続的に回転しながら変化する、液晶配向パターンを有する。図３０において、液晶化合物３０は、棒状液晶化合物であり、光学軸は、液晶化合物３０の長手方向に一致する。
コレステリック液晶相を固定してなるコレステリック液晶層は、通常、入射した光（円偏光）を鏡面反射する。
これに対して、上述のような液晶配向パターンを有するコレステリック液晶層５２は、入射した光を、鏡面反射に対して矢印Ｘ方向に角度を有した方向に反射する。例えば、コレステリック液晶層５２は、法線方向から入射した光を、法線方向に反射するのではなく、法線方向に対して矢印Ｘに傾けて反射する。法線方向から入射した光とは、すなわち正面から入射した光であり、主面に対して垂直に入射した光である。主面とは、コレステリック液晶層５２の最大面である。
【０１１５】
一例として、右円偏光を選択的に反射するコレステリック液晶層について説明する。
コレステリック液晶層５２に入射した右円偏光は、コレステリック液晶層５２によって反射される際に、各液晶化合物３０の光学軸の向きに応じて絶対位相が変化する。
ここで、コレステリック液晶層５２では、液晶化合物３０の光学軸が矢印Ｘ方向（一方向）に沿って回転しながら変化している。そのため、光学軸の向きによって、入射した右円偏光の絶対位相の変化量が異なる。
さらに、コレステリック液晶層５２に形成された液晶配向パターンは、矢印Ｘ方向に周期的なパターンである。そのため、コレステリック液晶層５２に入射した右円偏光には、それぞれの光学軸の向きに対応した矢印Ｘ方向に周期的な絶対位相Ｑが与えられる。
また、液晶化合物３０の光学軸の矢印Ｘ方向に対する向きは、矢印Ｘ方向と直交するＹ方向の液晶化合物３０の配列では、均一である（図４参照）。
これによりコレステリック液晶層５２では、右円偏光に対して、ＸＹ面に対して矢印Ｘ方向に傾いた等位相面Ｅが形成される。
そのため、右円偏光は、等位相面Ｅの法線方向（等位相面Ｅと直交する方向）に反射され、反射された右円偏光は、ＸＹ面（コレステリック液晶層５２の主面）に対して矢印Ｘ方向に傾いた方向に反射される。
【０１１６】
コレステリック液晶層５２においても、入射光に対する反射光の角度は、１周期Λによって異なる。具体的には、１周期Λが短いほど、入射光に対する反射光の角度が、鏡面反射に比して大きくなる。
従って、コレステリック液晶層５２すなわち液晶光学素子５０の光学異方性層が、面内に１周期Λが異なる領域を有することにより、入射した光を、コレステリック液晶層５２への入射位置に応じて、異なる角度で反射できる。
【０１１７】
コレステリック液晶層５２は、一例として、上述した液晶光学素子１０の光学異方性層２６を形成するための液晶組成物に、キラル剤を添加した液晶組成物を用いて、同様に形成できる。
なお、コレステリック液晶層５２を形成する際には、液晶組成物を塗布した後、必要に応じて乾燥および／または加熱され、その後、硬化することで、コレステリック液晶層を形成する。この乾燥および／または加熱の工程で、液晶組成物中の液晶化合物がコレステリック液晶相に配向すればよい。
【０１１８】
−−キラル剤（光学活性化合物）−−
キラル剤（カイラル剤）はコレステリック液晶相の螺旋構造を誘起する機能を有する。キラル剤は、化合物によって誘起する螺旋の捩れ方向または螺旋ピッチが異なるため、目的に応じて選択すればよい。
キラル剤としては、特に制限はなく、公知の化合物（例えば、液晶デバイスハンドブック、第３章４−３項、ＴＮ（twisted nematic）、ＳＴＮ（Super Twisted Nematic）用カイラル剤、１９９頁、日本学術振興会第１４２委員会編、１９８９に記載）、イソソルビド、および、イソマンニド誘導体等を用いることができる。
キラル剤は、一般に不斉炭素原子を含むが、不斉炭素原子を含まない軸性不斉化合物または面性不斉化合物もキラル剤として用いることができる。軸性不斉化合物または面性不斉化合物の例には、ビナフチル、ヘリセン、パラシクロファン、および、これらの誘導体が含まれる。キラル剤は、重合性基を有していてもよい。キラル剤と液晶化合物とがいずれも重合性基を有する場合は、重合性キラル剤と重合性液晶化合物との重合反応により、重合性液晶化合物から誘導される繰り返し単位と、キラル剤から誘導される繰り返し単位とを有するポリマーを形成することができる。この態様では、重合性キラル剤が有する重合性基は、重合性液晶化合物が有する重合性基と、同種の基であるのが好ましい。従って、キラル剤の重合性基も、不飽和重合性基、エポキシ基またはアジリジニル基であるのが好ましく、不飽和重合性基であるのがより好ましく、エチレン性不飽和重合性基であるのがさらに好ましい。
また、キラル剤は、液晶化合物であってもよい。
【０１１９】
キラル剤が光異性化基を有する場合には、塗布、配向後に活性光線などのフォトマスク照射によって、発光波長に対応した所望の反射波長のパターンを形成することができるので好ましい。光異性化基としては、フォトクロッミック性を示す化合物の異性化部位、アゾ基、アゾキシ基、または、シンナモイル基が好ましい。具体的な化合物として、特開２００２−８０４７８号公報、特開２００２−８０８５１号公報、特開２００２−１７９６６８号公報、特開２００２−１７９６６９号公報、特開２００２−１７９６７０号公報、特開２００２−１７９６８１号公報、特開２００２−１７９６８２号公報、特開２００２−３３８５７５号公報、特開２００２−３３８６６８号公報、特開２００３−３１３１８９号公報、および、特開２００３−３１３２９２号公報等に記載の化合物を用いることができる。
【０１２０】
＜第２の態様の光照射装置＞
上述したように、図２６に示す本発明の第２の態様の光照射装置１５０は、発光素子１１０と、反射素子１７０と、液晶光学素子５０と、レンズ素子１６０とを有する。
発光素子１１０は、面方向に配列された複数の光射出部を有する、上述した発光素子１１０と同じものである。
反射素子１７０には、制限はなく、光を鏡面反射（正反射）する公知の光反射部材が利用可能である。一例として、アルミおよび銀などの金属膜を形成した反射素子、ならびに、誘電体多層膜を形成した反射素子等が例示される。
【０１２１】
発光素子１１０が射出した複数の光は、反射素子１７０によって反射されて、液晶光学素子５０に入射する。
上述のように、液晶光学素子５０は、コレステリック液晶層５２が、液晶化合物に由来する光学軸がＸ方向に向かって回転する液晶配向パターンを有する。従って、液晶光学素子５０は、入射した光を、鏡面反射に対して矢印Ｘ方向に傾けて反射する。これにより、液晶光学素子５０によって反射された光は、鏡面反射とは異なる方向に配置されたレンズ素子１６０に、適正に入射できる。すなわち、液晶光学素子５０および反射素子１７０は、発光素子１１０から射出される光をレンズ素子１６０に導光する機能を有する。図２６に示すように、各素子は間隔を空けて配置してもよい。
ここで、反射素子１７０から液晶光学素子５０への光の入射角度は、液晶光学素子５０の位置に応じて異なる。従って、液晶光学素子５０への光の入射角度に応じて、適正にレンズ素子１６０に向かって光を反射できるように、コレステリック液晶層５２の面内において、１周期Λが異なる領域を形成する。例えば、コレステリック液晶層５２は、矢印Ｘ方向に向かって、漸次、１周期Λが長くなるようにする。
【０１２２】
レンズ素子１６０は、入射した複数の光（光ビーム）を、面方向の中心から外方向に向けて発散または集束させるものである。すなわち、レンズ素子１６０は、光学的には、上述した光照射装置１００の液晶光学素子１０と同様の作用を発現するものである。
光照射装置１５０は、レンズ素子１６０を有することにより、発光素子１１０の面内の異なる位置から射出された複数の光（複数の光の光路）を、異なる方向に進行する光に配光して発散または集束させて、所望の光学パターンを物体に投影することができる。
従って、レンズ素子１６０としては、上述した液晶配向パターンの光学異方性層を有する液晶光学素子を用いてもよい。一例として、図８に示すような、液晶化合物３０の光学軸の向きが連続的に回転しながら変化する一方向を、内側から外側に向かう同心円状に有する、同心円状の液晶配向パターンの光学異方性層３４を有する液晶光学素子を、レンズ素子１６０として用いてもよい。レンズ素子１６０として液晶光学素子を用いることにより、光照射装置を薄型化できる点で好ましい。
【０１２３】
なお、レンズ素子１６０は、液晶光学素子に制限はされず、同様の光学的な作用を発現するものであれば、各種の光学素子が利用可能である。
レンズ素子１６０としては、一例として、凸レンズおよび凹レンズ等が例示される。
【０１２４】
図２７に、本発明の光照射装置１５０の別の例を概念的に示す。
コレステリック液晶層を有する液晶光学素子５０を用いる光照射装置１５０は、一例として、図２７に示すように、液晶光学素子５０、発光素子１１０、レンズ素子１６０と複数の反射素子１７０から構成されていてもよい。
本例においては、発光素子１１０から射出された光は、図中下方の反射素子１７０によって反射された後、図中上方の反射素子１７０によって反射され、その後、同様に、液晶光学素子５０に入射して、液晶光学素子５０で反射されて、レンズ素子１６０に入射して、所望の光学パターンを投影できる。
液晶光学素子１０および反射素子１７０は、発光素子１１０から射出される光をレンズ素子１６０に導光する機能を有する。図２７に示すように、各素子は間隔を空けて配置してもよい。
【０１２５】
図２８に、本発明の光照射装置１５０の別の例を概念的に示す。
コレステリック液晶層を有する液晶光学素子５０を用いる光照射装置１５０は、一例として、図２８に示すように、複数の液晶光学素子５０、発光素子１１０、レンズ素子１６０を有する構成でもよい。液晶光学素子５０は、共に、矢印Ｘ方向に向かって、液晶化合物に由来する光学軸が連続して回転する液晶配向パターンを有する。
発光素子１１０から射出された光は、図中上方の液晶光学素子５０に入射する。上述のように、液晶光学素子５０は、矢印Ｘ方向に向かって、液晶化合物に由来する光学軸が連続して回転する液晶配向パターンを有する。従って、液晶光学素子５０によって反射された光は、矢印Ｘ方向に傾けて反射され、図中下方の液晶光学素子５０に入射する。これ以降は、同様に、光は、図中下方の液晶光学素子５０で反射されて、レンズ素子１６０に入射して、所望の光学パターンを投影できる。
液晶光学素子１０は、発光素子１１０から射出される光をレンズ素子１６０に導光する機能を有する。図２８に示すように、各素子は間隔を空けて配置してもよい。
【０１２６】
図２６〜図２８で示した本発明の光照射装置１５０は、コレステリック液晶層を有する液晶光学素子５０を用いるものである。この光照射装置１５０は、発光素子１１０から射出された光のビーム広がり角が比較的大きな場合でも、異なる方向に指向性の高い光を配光し、所望の光学パターンを物体に投影することができる。
光のビーム広がり角が比較的大きな場合、発光素子１１０から射出された光を指向性の高い光にするためには、発光素子１１０はレンズ素子１６０の焦点に配置することが好ましい。
また、レンズ素子１６０から射出する光の指向性を高めるためには、Ｆ値（＝レンズの焦点距離／有効口径）が大きい、つまり、同一有効口径の場合、焦点距離が長いレンズを用いる方が好ましい。そのため、発光素子１１０から射出された光を指向性の高い光にするためには、発光素子１１０とレンズ素子１６０との間に、ある程度の光路長を設ける必要がある。光を反射する液晶光学素子５０を用いる本発明の光照射装置１５０によれば、光を折り返すように反射させることで、発光素子１１０とレンズ素子１６０との間に、十分な光路長を確保できる。
ここで、特許文献２に記載される光学式光ガイド素子では、第１の反射面と平行に配置された第２の反射面で光を反射して、光学式光ガイド素子に入射する光の方向を直交する方向に変換することで薄型化を図っているが、反射面を光の入射方向に対し、約４５°の角度で配置するため、薄型化に限界がある。
これに対して、本発明の光照射装置１５０では、光学軸が一方向に向かって回転する液晶配向パターンを持つコレステリック液晶層を有する液晶光学素子５０を用いる。このような本発明の光照射装置１５０では、液晶光学素子５０（コレステリック液晶層）によって、正反射方向と異なる方向に光を反射することができる。そのため、本発明の光照射装置１５０によれば、さらなる薄型化を実現できる。
【０１２７】
コレステリック液晶層を有する液晶光学素子５０を用いる光照射装置１５０においても、第１の態様の光照射装置１００と同様に、回折光学素子１４６を用いてもよい。
例えば、図２９に示すように、図２６に示す光照射装置１５０において、レンズ素子１６０の下流に回折光学素子１４６を配置する構成も好ましく用いることができる。
光照射装置１５０が回折光学素子１４６を有することにより、レンズ素子１６０を透過した光１６６（光学パターン）を更に広い角度領域に複製した光１１９として投影することができる。
【０１２８】
また、コレステリック液晶層を有する液晶光学素子５０を用いる光照射装置１５０においても、上述した光照射装置１００と同様に、必要に応じて、レンズアレイ１４０を併用してもよい。
さらに、コレステリック液晶層を有する液晶光学素子５０を用いる光照射装置１５０においても、必要に応じて、図１３に示されるように、位相差板１２０を併用してもよく、図１４に示されるように、偏光子１３０および位相差板１２０を併用してもよい。
【０１２９】
図２４に、本発明の光照射装置を用いる本発明のセンサーの一例を概念的に示す。
図２４に示すセンサー３００は、光学パターンを照射する本発明の光照射装置１００と、光学パターンを測光する受光素子２００（光学カメラ）と、を有して構成される。
図２４に示すセンサー３００は、光照射装置１００から照射した光学パターンを、物体Ｏ（測定対象）に入射して、物体Ｏによって反射された光を、受光素子２００に入射するものである。
センサー３００においては、光照射装置１００が照射した光学パターンと、受光素子２００が受光した光学パターンとの違いから、例えば、物体Ｏの認証等を行う。
【０１３０】
以上、本発明の光照射装置およびセンサーについて詳細に説明したが、本発明は上述の例に限定はされず、本発明の要旨を逸脱しない範囲において、各種の改良や変更を行ってもよいのは、もちろんである。
【実施例】
【０１３１】
以下に実施例を挙げて本発明の特徴をさらに具体的に説明する。以下の実施例に示す材料、試薬、使用量、物質量、割合、処理内容、および、処理手順等は、本発明の趣旨を逸脱しない限り適宜変更することができる。したがって、本発明の範囲は以下に示す具体例により限定的に解釈されるべきものではない。【０１３２】
［実施例１］
＜液晶光学素子の作製＞
（支持体、および、支持体の鹸化処理）
支持体として、市販されているトリアセチルセルロースフィルム（富士フイルム社製、Ｚ−ＴＡＣ）を用意した。
支持体を、温度６０℃の誘電式加熱ロールを通過させて、支持体の表面温度を４０℃に昇温した。その後、支持体の片面に、バーコーターを用いて下記に示すアルカリ溶液を塗布量１４ｍＬ（リットル）／ｍ2で塗布し、支持体を１１０℃に加熱し、さらに、スチーム式遠赤外ヒーター（ノリタケカンパニーリミテド社製）の下を、１０秒間搬送した。
続いて、同じくバーコーターを用いて、支持体のアルカリ溶液塗布面に、純水を３ｍＬ／ｍ2塗布した。次いで、ファウンテンコーターによる水洗およびエアナイフによる水切りを３回繰り返した後に、７０℃の乾燥ゾーンを１０秒間搬送して乾燥させ、支持体の表面をアルカリ鹸化処理した。【０１３３】
アルカリ溶液
―――――――――――――――――――――――――――――――――
水酸化カリウム                                    ４．７０質量部
水                                              １５．８０質量部
イソプロパノール                                ６３．７０質量部
界面活性剤
ＳＦ−１：Ｃ14Ｈ29Ｏ（ＣＨ2ＣＨ2Ｏ）2ＯＨ       １．０質量部
プロピレングリコール                              １４．８質量部
―――――――――――――――――――――――――――――――――【０１３４】
（下塗り層の形成）
支持体のアルカリけん化処理面に、下記の下塗り層形成用塗布液を＃８のワイヤーバーで連続的に塗布した。塗膜が形成された支持体を６０℃の温風で６０秒間、さらに１００℃の温風で１２０秒間乾燥し、下塗り層を形成した。【０１３５】
下塗り層形成用塗布液
―――――――――――――――――――――――――――――――――
下記変性ポリビニルアルコール                      ２．４０質量部
イソプロピルアルコール                            １．６０質量部
メタノール                                      ３６．００質量部
水                                              ６０．００質量部
―――――――――――――――――――――――――――――――――【０１３６】
【化１】
2019203357.tif 000003
【０１３７】
（配向膜の形成）
下塗り層を形成した支持体上に、下記の配向膜形成用塗布液を＃２のワイヤーバーで連続的に塗布した。この配向膜形成用塗布液の塗膜が形成された支持体を６０℃のホットプレート上で６０秒間乾燥し、配向膜を形成した。【０１３８】
配向膜形成用塗布液
―――――――――――――――――――――――――――――――――
光配向用素材Ａ                                    １．００質量部
水                                              １６．００質量部
ブトキシエタノール                              ４２．００質量部
プロピレングリコールモノメチルエーテル          ４２．００質量部
―――――――――――――――――――――――――――――――――【０１３９】
−光配向用素材Ａ−
【化２】
2019203357.tif 000004
【０１４０】
（配向膜の露光）
図９に示す露光装置を用いて配向膜を露光して、配向パターンを有する配向膜Ｐ−１を形成した。
露光装置において、レーザとして波長（３２５ｎｍ）のレーザ光を射出するものを用いた。干渉光による露光量を１００ｍＪ／ｃｍ2とした。【０１４１】
（光学異方性層の形成）
光学異方性層を形成する液晶組成物として、下記の組成物Ａ−１を調製した。
組成物Ａ−１
―――――――――――――――――――――――――――――――――
液晶化合物Ｌ−１                              １００．００質量部
重合開始剤（ＢＡＳＦ製、Ｉｒｇａｃｕｒｅ（登録商標）９０７）
３．００質量部
光増感剤（日本化薬製、ＫＡＹＡＣＵＲＥ  ＤＥＴＸ−Ｓ）
１．００質量部
レベリング剤Ｔ−１                                ０．０８質量部
メチルエチルケトン                            ３１３．００質量部
―――――――――――――――――――――――――――――――――【０１４２】
液晶化合物Ｌ−１
【化３】
2019203357.tif 000005
【０１４３】
レベリング剤Ｔ−１
【化４】
2019203357.tif 000006
【０１４４】
光学異方性層は、組成物Ａ−１を配向膜Ｐ−１上に多層塗布することにより形成した。多層塗布とは、先ず配向膜の上に１層目の組成物Ａ−１を塗布、加熱、冷却後に紫外線硬化を行って液晶固定化層を作製した後、２層目以降はその液晶固定化層に重ね塗りして塗布を行い、同様に加熱、冷却後に紫外線硬化を行うことを繰り返すことを指す。多層塗布により形成することにより、液晶層の総厚が厚くなった時でも配向膜の配向方向が液晶層の下面から上面にわたって反映される。【０１４５】
先ず１層目は、配向膜Ｐ−１上に下記の組成物Ａ−１を塗布して、塗膜をホットプレート上で７０℃に加熱し、その後、２５℃に冷却した後、窒素雰囲気下で高圧水銀灯を用いて波長３６５ｎｍの紫外線を１００ｍＪ／ｃｍ2の照射量で塗膜に照射することにより、液晶化合物の配向を固定化した。この時の１層目の液晶層の膜厚は０．２μｍであった。【０１４６】
２層目以降は、この液晶層に重ね塗りして、上と同じ条件で加熱、冷却後に紫外線硬化を行って液晶固定化層を作製した。このようにして、総厚が所望の膜厚になるまで重ね塗りを繰り返し、光学異方性層を形成して、液晶光学素子を作製した。【０１４７】
なお、光学異方性層のリタ―デーション値『Δｎλ×ｄ』は、Ａｘｏｍｅｔｒｉｘ  社のＡｘｏＳｃａｎを用いて目的の波長で測定し、膜厚は、走査型電子顕微鏡（Scanning Electron Microscope、ＳＥＭ）を用いて測定した。【０１４８】
光学異方性層は、最終的に液晶のΔｎ940×厚さ（Ｒｅ（９４０））が４７０ｎｍになり、かつ、図８に示すような同心円状（放射状）の周期的な配向表面になっていることを偏光顕微鏡で確認した。なお、この光学異方性層の液晶配向パターンにおいて、液晶化合物の光学軸が１８０°回転する１周期は、中心部の１周期が３２８μｍで、中心から１．０ｍｍの距離での１周期が２７μｍ、中心から２．０ｍｍの距離での１周期が１３．５μｍであり、外方向に向かって周期が短くなる液晶配向パターンであった。以下、特に記載が無い場合には、『Δｎ940×ｄ』等の測定は、同様に行った。【０１４９】
＜発光素子の作製＞
米国特許出願公開第２０１０／０１１８１２３号明細書を参考に、指向性の高い面光源を作製した。光源には波長は９４０ｎｍのレーザーダイオードを用いた。
また、黒色のＰＥＴ（ポリエチレンテレフタレート）フィルムにアルミを蒸着し、直径３０μｍの円形の穴を複数あけて、発光素子用のマスクを作製した。【０１５０】
＜＜λ／４板の作製＞＞【０１５１】
（配向膜Ｐ−１０の形成）
下塗り層を形成した支持体上に、下記の配向膜Ｐ−１０形成用塗布液を＃２.４のワイヤーバーで連続的に塗布した。この配向膜Ｐ−１０形成用塗布液の塗膜が形成された支持体を８０℃のホットプレート上で５分間乾燥し、配向膜Ｐ−１０を形成した。【０１５２】
配向膜Ｐ−１０形成用塗布液
―――――――――――――――――――――――――――――――――
光配向用素材  重合体Ａ２                          ４．３５質量部
低分子化合物Ｂ２                                  ０．８０質量部
架橋剤Ｃ１                                        ２．２０質量部
化合物Ｄ１                                        ０．４８質量部
化合物Ｄ２                                        １．１５質量部
酢酸ブチル                                    １００．００質量部
―――――――――――――――――――――――――――――――――【０１５３】
（（重合体Ａ２の合成））
撹拌機、温度計、滴下漏斗および還流冷却管を備えた反応容器に、２−（３，４−エポキシシクロヘキシル）エチルトリメトキシシラン１００質量部、メチルイソブチルケトン５００質量部、および、トリエチルアミン１０質量部を仕込み、室温で混合した。次いで、脱イオン水１００質量部を滴下漏斗より３０分かけて滴下した後、還流下で混合しつつ、８０℃で６時間反応させた。反応終了後、有機相を取り出し、０．２質量％硝酸アンモニウム水溶液により洗浄後の水が中性になるまで洗浄した後、減圧下で溶媒および水を留去することにより、エポキシ含有ポリオルガノシロキサンを粘調な透明液体として得た。
このエポキシ含有ポリオルガノシロキサンについて、1Ｈ−ＮＭＲ（Ｎuclear Magnetic Resonance）分析を行ったところ、化学シフト（δ）＝３．２ｐｐｍ付近にオキシラニル基に基づくピークが理論強度どおりに得られ、反応中にエポキシ基の副反応が起こっていないことが確認された。このエポキシ含有ポリオルガノシロキサンの重量平均分子量Ｍｗは２，２００、エポキシ当量は１８６ｇ／モルであった。
次に、１００ｍＬの三口フラスコに、上記で得たエポキシ含有ポリオルガノシロキサン１０．１質量部、アクリル基含有カルボン酸（東亜合成社製、アロニックスＭ−５３００、アクリル酸ω−カルボキシポリカプロラクトン（重合度ｎ≒２））０．５質量部、酢酸ブチル２０質量部、特開２０１５−２６０５０号公報の合成例１の方法で得られた桂皮酸誘導体１．５質量部、および、テトラブチルアンモニウムブロミド０．３質量部を仕込み、９０℃で１２時間撹拌した。反応終了後、反応溶液と等量（質量）の酢酸ブチルで希釈し、３回水洗した。
この溶液を濃縮し、酢酸ブチルで希釈する操作を２回繰り返し、最終的に、光配向性基を有するポリオルガノシロキサン（下記重合体Ａ２）を含む溶液を得た。この重合体Ａ２の重量平均分子量Ｍｗは９，０００であった。また、1Ｈ−ＮＭＲ分析の結果、重合体Ａ
２中のシンナメート基を有する成分は２３．７質量％であった。【０１５４】
−重合体Ａ２−
【化５】
2019203357.tif 000007
【０１５５】
−低分子化合物Ｂ２−
下記式で表される低分子化合物Ｂ２（日清オリイオ社、ノムコートＴＡＢ）を用いた。
【化６】
2019203357.tif 000008
【０１５６】
−架橋剤Ｃ１−
下記式で表わされる架橋剤Ｃ１（ナガセケムテックス社製、デナコールＥＸ４１１）を用いた。
【化７】
2019203357.tif 000009
【０１５７】
−化合物Ｄ１−
下記式で表わされる化合物Ｄ１（川研ファインケミカル社製、アルミキレートＡ（Ｗ））を用いた。
【化８】
2019203357.tif 000010
【０１５８】
−化合物Ｄ２−
下記式で表わされる化合物Ｄ２（東洋サイエンス社製、トリフェニルシラノール）を用いた。
【化９】
2019203357.tif 000011
【０１５９】
（配向膜Ｐ−１０の露光）
得られた配向膜Ｐ−１０に偏光紫外線を照射（２０ｍＪ／ｃｍ2、超高圧水銀ランプ使用）することで、配向膜Ｐ−１０の露光を行った。【０１６０】
＜＜光学異方性層（λ/４板）の作製＞＞
光学異方性層は、組成物Ａ−１を配向膜Ｐ−１０上に塗布することにより形成した。塗布した塗膜をホットプレート上で７０℃に加熱し、その後、２５℃に冷却した後、窒素雰囲気下で高圧水銀灯を用いて波長３６５ｎｍの紫外線を５００ｍＪ／ｃｍ2の照射量で塗膜に照射することにより、液晶化合物の配向を固定化して、光学異方性層を作製した。
得られた光学異方性層のΔｎ940×ｄ（Ｒｅ（９４０））は２３５ｎｍであった。【０１６１】
面光源、偏光板、λ／４板、および、発光素子用マスクをこの順で配置し、発光素子を作製した。
発光素子から射出する光のビーム広がり角は１°であった。また、発光素子から射出する光は円偏光であった。【０１６２】
発光素子と液晶光学素子とを積層し、光照射装置を作製した。【０１６３】
［実施例２］
面光源と偏光板との間に拡散板を配置して、発光素子から射出する光のビーム広がり角を４°にした以外は実施例１と同様にして、光照射装置を作製した。【０１６４】
［実施例３］
実施例１と同様にして、液晶光学素子を作製した。
実施例２と同様にして、発光素子を作製した。【０１６５】
＜レンズアレイの作製＞
図９に示す露光装置を用いて配向膜を露光して、配向パターンを有する配向膜Ｐ−３を形成した。
露光装置において、レーザとして波長（３２５ｎｍ）のレーザ光を射出するものを用いた。干渉光による露光量を１００ｍＪ／ｃｍ2とした。
また、四角形状の開口を有するマスクを用い、開口以外の箇所は露光されないようにして露光を実施した。マスクをずらし、隣接箇所を露光する工程を繰り返し、配向膜Ｐ−３の露光を行った。なお、２つのレーザ光の干渉により形成されるパターンの回転ピッチはレンズのｆナンバー、レンズ有効口径、焦点距離、レンズと配向膜Ｐ−３面間の距離を変化させることによって制御した。【０１６６】
配光膜Ｐ−３を用いた以外は実施例１の液晶光学素子と同様にして光学異方性層を作製した。
作製光学異方性層は、最終的に液晶のΔｎ940×厚さ（Ｒｅ（９４０））が４７０ｎｍになり、かつ、図１９に示すような同心円状（放射状）の周期的な配向が面内に複数配置された液晶レンズアレイになっていることを偏光顕微鏡で確認した。【０１６７】
発光素子とレンズアレイと液晶光学素子とを、この順で配置し、光照射装置を作製した。なお、レンズアレイの焦点位置に発光素子の光射出部が配置されるようにした。【０１６８】
［実施例４］
実施例１と同様にして、液晶光学素子を作製した。【０１６９】
実施例１の発光素子作製と同様にして面光源、および、発光素子用マスクを作製した。
面光源、偏光板、発光素子用マスクをこの順で配置し、発光素子を作製した。
発光素子から射出する光のビーム広がり角は１°であった。また、発光素子から射出する光は直線偏光であった。【０１７０】
実施例１と同様にしてλ／４板を作製した。【０１７１】
発光素子とλ／４板と液晶光学素子とを、この順で積層し、光照射装置を作製した。【０１７２】
［実施例５］
実施例１と同様にして、液晶光学素子を作製した。
実施例１の発光素子作製と同様にして面光源、および、発光素子用マスクを作製した。
面光源、発光素子用マスクをこの順で配置し、発光素子を作製した。
発光素子から射出する光のビーム広がり角は１°であった。また、発光素子から射出する光は非偏光であった。
実施例１と同様にしてλ／４板を作製した。
発光素子と偏光板とλ／４板と液晶光学素子とをこの順で積層し、光照射装置を作製した。【０１７３】
［実施例６］
実施例１と同様にして、液晶光学素子および発光素子を作製した。【０１７４】
＜光学回折素子の作製＞
配向膜を露光する露光装置として、図７に示す露光装置を用いた以外は、配向膜Ｐ−１と同様にして配向膜Ｐ−７を形成した。なお、２つのレーザ光およびの干渉により形成される配向パターンの１周期（液晶化合物由来の光学軸が１８０°回転する長さ）は、２つの光の交差角（交差角α）を変化させることによって制御した。【０１７５】
組成物Ａ−１を配向膜Ｐ−７上に多層塗布し、所望の膜厚とした以外は、実施例１の液晶光学素子と同様にして、光学異方性層を形成して、液晶回折素子を作製した。
光学異方性層は、最終的に液晶のΔｎ940×厚さ（Ｒｅ（９４０））が２８７ｎｍになり、かつ、図４に示すような周期的な配向表面になっていることを、偏光顕微鏡で確認した。なお、この光学異方性層の液晶配向パターンにおいて、液晶化合物由来の光学軸が１８０°回転する１周期は、６．５μｍであった。
なお、液晶回折素子は第１液晶回折素子と第２液晶回折素子を作製した。【０１７６】
実施例１と同様にして、第１のλ／４板、および、第２のλ／４板を作製した。【０１７７】
作製した液晶回折素子とλ／４板とを、第１のλ／４板、第１液晶回折素子、第２のλ／４板、第２液晶回折素子の順で積層して、液晶回折素子およびλ／４板を有する光学回折素子を作製した。なお、第１液晶回折素子および第２液晶回折素子は、光学異方性層において光学軸が回転する一方向（矢印Ｘ方向）を、互いに直交させるようにして配置して積層した。【０１７８】
発光素子、液晶光学素子、作製した光学回折素子を積層し、光照射装置を作製した。なお、光学回折素子は第１のλ／４板側が液晶光学素子側となるようにして積層した。【０１７９】
［実施例７］
＜液晶光学素子の作製＞
（配向膜の露光）
実施例１の配向膜Ｐ−１と同様にして配向膜を形成し、集光したレーザー光の偏光方向を任意に変えながら、光配向膜をスキャン露光してパターニングする露光装置を用いて配向膜を露光して、配向パターンを有する配向膜Ｐ−２を形成した。露光装置において、レーザとして波長（３２５ｎｍ）のレーザ光を射出するものを用いた。【０１８０】
（光学異方性層の形成）
コレステリック液晶層を形成する液晶組成物として、下記の組成物Ｃ−１を調製した。この組成物Ｃ−１は、選択反射中心波長が９４０ｎｍで、右円偏光を反射するコレステリック液晶層（コレステリック液晶相）を形成する、液晶組成物である。
組成物Ｃ−１
―――――――――――――――――――――――――――――――――
棒状液晶化合物Ｌ−１                            １００．００質量部
重合開始剤（ＢＡＳＦ製、Ｉｒｇａｃｕｒｅ（登録商標）９０７）
３．００質量部
光増感剤（日本化薬製、ＫＡＹＡＣＵＲＥ  ＤＥＴＸ−Ｓ）
１．００質量部
キラル剤Ｃｈ−１                                  ３．１１質量部
レベリング剤Ｔ−１                                ０．０８質量部
メチルエチルケトン                            ９７７．００質量部
―――――――――――――――――――――――――――――――――【０１８１】
キラル剤Ｃｈ−１
【化１０】
2019203357.tif 000012
【０１８２】
コレステリック液晶層は、組成物Ｃ−１を配向膜Ｐ−２上に多層塗布することにより形成した。【０１８３】
先ず１層目は、配向膜Ｐ−２上に組成物Ｃ−１を塗布して、塗膜をホットプレート上で９５℃に加熱し、その後、２５℃に冷却した後、窒素雰囲気下で高圧水銀灯を用いて波長３６５ｎｍの紫外線を１００ｍＪ／ｃｍ2の照射量で塗膜に照射することにより、液晶化合物の配向を固定化した。この時の１層目の液晶層の膜厚は０．２μｍであった。【０１８４】
２層目以降は、この液晶層に重ね塗りして、上と同じ条件で加熱、冷却後に紫外線硬化を行って液晶固定化層を作製した。このようにして、総厚が所望の膜厚になるまで重ね塗りを繰り返し、反射コレステリック液晶層を形成した。
反射層の断面をＳＥＭで確認したところ、反射コレステリック液晶層のコレステリック液晶相は８ピッチであった。【０１８５】
コレステリック液晶層は、液晶配向パターンの１周期が、一方向に向かって、漸次、長くなる、周期的な配向になっていることを偏光顕微鏡で確認した。なお、このコレステリック液晶層の液晶配向パターンにおいて、液晶化合物の光学軸が１８０°回転する１周期は、１．０〜１．２μｍであり、一方に向かって周期が長くなる液晶配向パターンであった。【０１８６】
＜発光素子の作製＞
面光源と偏光板の間に拡散板を配置して、発光素子から射出する光のビーム広がり角を１０°にした以外は、実施例１と同様にして発光素子を作製した。【０１８７】
＜レンズ素子の作製＞
実施例１の液晶光学素子と同様にして、液晶光学素子を作製し、レンズ素子として用いた。【０１８８】
銀をコートしたミラーを反射素子として用い、上記で作製した液晶光学素子、発光素子、レンズ素子を用いて、図２７に示す構成の光照射装置を作製した。【０１８９】
［実施例８］
実施例６と同様にして、液晶回折素子およびλ／４板を有する光学回折素子を作製した。
実施例７と同様にして光照射装置を作製し、レンズ素子の下流に光学回折素子を配置して、本実施例の光照射装置を作製した。なお、液晶回折素子は第１のλ／４板側がレンズ素子側となるようにして配置した。【０１９０】
［比較例１］
実施例１の光照射装置において、液晶光学素子を除いた以外は同様にして、光照射装置を作製した。【０１９１】
［光学パターンの評価］
作製した光照射装置から投影された光学パターンを評価した。
光照射装置の法線方向に３０ｃｍの距離で配置したスクリーンに、光照射装置で光学パターンを投影し、赤外カメラで撮影した画像を評価した。【０１９２】
比較例１の光照射装置は、発光素子が射出した個々の光が異なる角度に配光されておらず、スクリーンに投影された投影像において、投影範囲が拡大されていないため、拡大投影された多数の光のドットからなる光学パターンが観察できなかった。
これに対して、実施例１の光照射装置では、発光素子が射出した個々の光が異なる角度に配光され、スクリーンに、多数の光のドットからなる光学パターンが投影されている様子が観察された。
実施例２の光照射装置は、実施例１の光照射装置に対して、投影された光学パターンのドットが大きくなり、若干、分解能が低下していた。
実施例３の光照射装置は、実施例２の光照射装置に対して、投影された光学パターンのドットが小さくなり、分解能が向上していた。
実施例４および実施例５の光照射装置は、実施例１の光照射装置と同様の光学パターンが観察された。
実施例６の光照射装置は、実施例１の光照射装置における光学パターンが、スクリーンの水平方向と鉛直方向（９領域）に複写投影されている様子が観察された。
実施例７の光照射装置は、発光素子からの光が異なる角度に配光され、スクリーンに光学パターンが投影されている様子が観察された。
実施例８の光照射装置は、実施例７の光照射装置における光学パターンが、スクリーンの水平方向と鉛直方向（９領域）に複写投影されている様子が観察された。
実施例１〜５の発光素子表面からの光照射装置の厚さは、およそ１.５ｍｍであった。また、実施例７において、図２７に示す液晶光学素子５０、レンズ素子１６０および反射素子１７０からなる構成の最厚部の厚さ（矢印Ｘと直交する方向）は、およそ１.５ｍｍであった。これらの実施例は、スマートフォン等に搭載される光学パターンを投影する光照射装置（光学回折素子を除く）の厚さ、およそ３ｍｍよりも、薄くなっている。
実施例６の発光素子表面からの光照射装置の厚さは、およそ２ｍｍであった。また、実施例８において、図２７に示す液晶光学素子５０、レンズ素子１６０および反射素子１７０からなる構成に光学回折素子を加えた構成の最厚部の厚さ（矢印Ｘと直交する方向）はおよそ２ｍｍであった。これらの実施例は、スマートフォン等に搭載される光学パターンを投影する光照射装置（光学回折素子を含む）の厚さ、およそ４ｍｍよりも、薄くなっている。【０１９３】
上述のように、面内に複数の光射出部を有する発光素子と、液晶光学素子と、を有する光照射装置であって、液晶光学素子が、液晶化合物を含む液晶組成物を用いて形成された光学異方性層を備え、光学異方性層は、液晶化合物由来の光学軸の向きが面内の少なくとも一方向に沿って連続的に回転しながら変化している液晶配向パターンを有し、液晶化合物由来の光学軸の向きが面内で１８０°回転する長さを１周期とした際に、液晶配向パターンにおける１周期の長さが異なる領域を有する本発明の光照射装置は、装置が薄く、かつ、好適に光学パターンを投影できる。
以上の結果より、本発明の効果は明らかである。
【産業上の利用可能性】
【０１９４】
センサーなど、光学パターンを投影する各種の用途に好適に利用可能である。
【符号の説明】
【０１９５】
１０，５０  液晶光学素子
２０  支持体
２４  配向膜
２６，３４  光学異方性層
３０  液晶化合物
３０Ａ  光学軸
５２  コレステリック液晶層
６０，８０  露光装置
６２，８２  レーザ
６４，８４  光源
６８  ビームスプリッター
７０Ａ，７０Ｂ，９０Ａ，９０Ｂ  ミラー
７２Ａ，７２Ｂ，９６  λ／４板
８６．９４  偏光ビームスプリッター
９２  レンズ
１００，１５０  光照射装置
１１０  発光素子
１１２  光射出部
１１６，１１７，１１８，１１９，１６６  光
１２０  位相差板
１３０  偏光子
１４０  レンズアレイ
１４２  小領域
１４６  回折光学素子
１６０  レンズ素子
１７０  反射素子
２００  受光素子
Ｍ  レーザ光
ＭＡ，ＭＢ  光線
ＭＰ  Ｐ偏光
ＭＳ  Ｓ偏光
ＰO  直線偏光
ＰR  右円偏光
ＰL  左円偏光
Ｑ，Ｑ１，Ｑ２  絶対位相
Ｅ，Ｅ１，Ｅ２  等位相面
Ｏ  物体
【図１】
2019203357.tif 000013
【図２】
2019203357.tif 000014
【図３】
2019203357.tif 000015
【図４】
2019203357.tif 000016
【図５】
2019203357.tif 000017
【図６】
2019203357.tif 000018
【図７】
2019203357.tif 000019
【図８】
2019203357.tif 000020
【図９】
2019203357.tif 000021
【図１０】
2019203357.tif 000022
【図１１】
2019203357.tif 000023
【図１２】
2019203357.tif 000024
【図１３】
2019203357.tif 000025
【図１４】
2019203357.tif 000026
【図１５】
2019203357.tif 000027
【図１６】
2019203357.tif 000028
【図１７】
2019203357.tif 000029
【図１８】
2019203357.tif 000030
【図１９】
2019203357.tif 000031
【図２０】
2019203357.tif 000032
【図２１】
2019203357.tif 000033
【図２２】
2019203357.tif 000034
【図２３】
2019203357.tif 000035
【図２４】
2019203357.tif 000036
【図２５】
2019203357.tif 000037
【図２６】
2019203357.tif 000038
【図２７】
2019203357.tif 000039
【図２８】
2019203357.tif 000040
【図２９】
2019203357.tif 000041
【図３０】
2019203357.tif 000042
【国際調査報告】
2019203357.tif 000043
2019203357.tif 000044
2019203357.tif 000045
2019203357.tif 000046